(57)【特許請求の範囲】
【請求項１】
互いに対向する一対の基板と、前記基板の間に挟持された液晶層と、前記基板の少なくとも一方の液晶層側に、重合体を含有する液晶配向剤から得られた液晶配向膜とを備える液晶表示素子であって、
前記液晶層は、重合性化合物と、液晶とを含有する液晶組成物から形成され、
前記重合性化合物は、重合性不飽和結合基と、水素結合する官能基と、前記官能基の近傍に少なくとも１以上の芳香環とを有し、下記の式［２−１］〜［２−３］から選ばれる少なくとも１種であり、前記官能基が分子間で水素結合を形成することによりメソゲン構造を形成することを特徴とする液晶表示素子。
【化１】
0006460341.tif 000062
【請求項２】
前記重合体は、液晶を垂直に配向させる基を側鎖に有することを特徴とする請求項１に記載の液晶表示素子。 
【請求項３】
前記重合体は、さらに光重合性基を側鎖に有することを特徴とする請求項２に記載の液晶表示素子。
【請求項４】
前記光重合性基は、下記の式［３−１］〜［３−７］から選ばれる少なくとも１種であることを特徴とする請求項３に記載の液晶表示素子。
【化２】
0006460341.tif 000063
【請求項５】
前記重合体は、光反応性基を有することを特徴とする請求項１に記載の液晶表示素子。
【請求項６】
前記光反応性基は、下記の式［４−１］〜［４−５］から選ばれる少なくとも１種であることを特徴とする請求項５に記載の液晶表示素子。
【化３】
0006460341.tif 000064
【請求項７】
前記重合体は、ポリイミド前駆体及びそれをイミド化して得られるポリイミドから選ばれる少なくとも１つ、ポリシロキサンまたはポリ（メタ）アクリレートを含むことを特徴とする請求項１〜６のいずれか一項に記載の液晶表示素子。 
【請求項８】
前記液晶層に電圧を印加しながら紫外線を照射して作製された液晶セルを具備することを特徴とする請求項２〜４のいずれか一項に記載の液晶表示素子。 
【請求項９】
前記液晶層に偏光紫外線を照射して作製された液晶セルを具備することを特徴とする請求項５または請求項６に記載の液晶表示素子。 
【請求項１０】
一対の基板の少なくとも一方に、重合体を含有する液晶配向剤から液晶配向膜を形成し、
前記一対の基板を前記液晶配向膜が内側になるように対向配置し、
前記基板の間に、重合性不飽和結合基と、分子間で水素結合を形成することによりメソゲン構造を形成する官能基と、前記官能基の近傍に少なくとも１以上の芳香環とを有し、下記の式［２−１］〜［２−３］から選ばれる少なくとも１種である重合性化合物と、液晶とを含有する液晶組成物を狭持して液晶層を形成し、
前記液晶層に紫外線を照射して前記重合性化合物を重合させることを特徴とする液晶表示素子の製造方法。 
【化４】
0006460341.tif 000065
【発明の詳細な説明】
【技術分野】
【０００１】
本発明は、重合性化合物を含有する液晶材料を備えた液晶表示素子および液晶表示素子の製造方法に関する。
【背景技術】
【０００２】
液晶テレビ、液晶ディスプレイなどに用いられる液晶表示素子として、視野角特性に優れたＭＶＡ（Ｍｕｌｔｉ−ｄｏｍａｉｎ  Ｖｅｒｔｉｃａｌ  Ａｌｉｇｎｍｅｎｔ）方式が知られている（例えば、特許文献１参照）。ＭＶＡ方式では、液晶の倒れる方向を制御するための突起やスリットを基板や表示用電極に形成することにより、負の誘電率異方性を有する液晶を垂直配向させている。このＭＶＡ方式によれば、液晶配向膜にラビング処理を施さなくても電圧印加時の液晶の配向を異なる複数の方位に制御できるが、突起近傍の液晶から順に傾斜していくため、液晶の伝播に時間を要し、応答速度が低下するという問題がある。【０００３】
この応答速度を改善する技術として、ＰＳＡ方式（Ｐｏｌｙｍｅｒ  ｓｕｓｔａｉｎｅｄ  Ａｌｉｇｎｍｅｎｔ）が知られている。ＰＳＡ方式は、液晶に光または熱で重合する重合性化合物を添加し、液晶セルの作製後に、電界を印加しながら液晶を傾斜させた状態で紫外線を照射する。これにより、重合性化合物を重合または架橋させ、液晶を傾斜方向に配向させる（例えば、特許文献２参照）。このＰＳＡ方式では、一斉に液晶が傾斜するため、ＭＶＡ方式と比べて応答速度が速くなる。さらにＰＳＡ方式では、ラビング処理が不要であるため、ラビング処理で発生する液晶配向膜の表面の傷、発塵、機械的な力や静電気による影響などの問題が生じることがない。【０００４】
他方、応答速度が速く、かつラビング処理を施さない技術として、光配向法が知られている（例えば、特許文献３参照）。光配向法は、偏光された紫外線の照射により、液晶配向膜に含有される重合体に光分解反応や光二量化反応などの光反応を起こさせて液晶の配向方向を固定化する。このような光配向法は、液晶表示素子の高精細化、高品位化への要求が高まる中、横電界駆動方式であるＩＰＳ方式（Ｉｎ−Ｐｌａｎｅ  Ｓｗｉｔｃｈｉｎｇ）やＦＦＳ方式（Ｆｒｉｎｇｅ  Ｆｉｅｌｄ  Ｓｗｉｔｃｈｉｎｇ）の液晶表示素子への適用が行われている（例えば、特許文献３参照）。また、ＩＰＳ方式については、近年、配向能をさらに向上させるため、ＰＳＡ方式と組み合わせる手法が開発されている。【０００５】
しかしながら、ＰＳＡ方式において液晶材料に添加される重合性化合物の溶解性は低く、液晶材料中に未反応の重合性化合物が不純物として残存するという問題がある。未反応の重合性化合物が残存すると、所望の光の感度が得られず、液晶の配向能が十分に発揮されないという問題が生じる。また、所望の光の感度が得られないと残像が発生するという問題も生じる。光の感度をより高くするために、紫外線の長波長側まで吸収を持たせようとすると、重合性化合物の共役を長くする必要があり、メソゲン構造がより大きくなったり、環構造などの剛直な構造が増えるため液晶材料への溶解性が益々低下するという問題を生じる。
【先行技術文献】
【特許文献】
【０００６】
【特許文献１】特開２０１０−０９７２２６号公報
【特許文献２】特開２００４−３０２０６１号公報
【特許文献３】特開２０１３−０８０１９３号公報
【発明の概要】
【発明が解決しようとする課題】
【０００７】
本発明は、このような事情に鑑み、高感度な配向固定化能を有し、かつ残像の発生が抑制された液晶表示素子および液晶表示素子の製造方法を提供することを目的とする。
【課題を解決するための手段】
【０００８】
本発明者は、鋭意研究を行った結果、官能基を介して分子間でメソゲン構造を形成する重合性化合物が、液晶に対して高い溶解性を有することを見出し、本発明を完成させた。かくして、本発明は、下記を要旨とするものである。【０００９】
（１）互いに対向する一対の基板と、前記基板の間に挟持された液晶層と、前記基板の少なくとも一方の液晶層側に、重合体を含有する液晶配向剤から得られた液晶配向膜とを備える液晶表示素子であって、前記液晶層は、重合性化合物と、液晶とを含有する液晶組成物から形成され、前記重合性化合物は、重合性不飽和結合基と、水素結合する官能基と、前記官能基の近傍に少なくとも１以上の芳香環とを有し、前記官能基が分子間で水素結合を形成することによりメソゲン構造を形成することを特徴とする液晶表示素子。【００１０】
（２）前記官能基はカルボキシル基であることを特徴とする上記（１）に記載の液晶表示素子。【００１１】
（３）前記重合性化合物は、下記の式［１−１］〜［１−４］から選ばれる少なくとも１種であることを特徴とする上記（１）または（２）に記載の液晶表示素子。【００１２】
【化１】
0006460341.tif 000002
（Ｔはエーテル、エステル、アミド結合、Ｓは炭素原子数２〜１１のアルキレン基、Ｒは水素原子もしくはメチル基、ｎ＝１もしくは２）【００１３】
（４）前記重合性化合物は、下記の式［２−１］〜［２−３］から選ばれる少なくとも１種であることを特徴とする（１）〜（３）のいずれかに記載の液晶表示素子。【００１４】
【化２】
0006460341.tif 000003
【００１５】
（５）前記重合体は、液晶を垂直に配向させる基を側鎖に有することを特徴とする上記（１）〜（４）のいずれかに記載の液晶表示素子。【００１６】
（６）前記重合体は、さらに光重合性基を側鎖に有することを特徴とする上記（５）に記載の液晶表示素子。【００１７】
（７）前記光重合性基は、下記の式［３−１］〜［３−７］から選ばれる少なくとも１種であることを特徴とする上記（６）に記載の液晶表示素子。【００１８】
【化３】
0006460341.tif 000004
（式中、Ｍｅはメチル基を表す。）【００１９】
（８）前記重合体は、光反応性基を有することを特徴とする上記（１）〜（４）のいずれかに記載の液晶表示素子。【００２０】
（９）前記光反応性基は、下記の式［４−１］〜［４−５］から選ばれる少なくとも１種であることを特徴とする上記（８）に記載の液晶表示素子。【００２１】
【化４】
0006460341.tif 000005
【００２２】
（１０）前記重合体は、ポリイミド前駆体及びそれをイミド化して得られるポリイミドから選ばれる少なくとも１つ、ポリシロキサンまたはポリ（メタ）アクリレートを含むことを特徴とする上記（１）〜（９）のいずれかに記載の液晶表示素子。【００２３】
（１１）前記液晶層に電圧を印加しながら紫外線を照射して作製された液晶セルを具備することを特徴とする上記（５）〜（７）のいずれかに記載の液晶表示素子。【００２４】
（１２）前記液晶層に偏光紫外線を照射して作製された液晶セルを具備することを特徴とする上記（８）または（９）に記載の液晶表示素子。【００２５】
（１３）一対の基板の少なくとも一方に、重合体を含有する液晶配向剤から液晶配向膜を形成し、前記一対の基板を前記液晶配向膜が内側になるように対向配置し、前記基板の間に、重合性不飽和結合基と、分子間で水素結合を形成することによりメソゲン構造を形成する官能基と、前記官能基の近傍に少なくとも１以上の芳香環とを有する重合性化合物と、液晶とを含有する液晶組成物を狭持して液晶層を形成し、前記液晶層に紫外線を照射して前記重合性化合物を重合させることを特徴とする液晶表示素子の製造方法。
【発明の効果】
【００２６】
本発明によれば、高感度な配向固定化能を有し、かつ残像の発生が抑制された液晶表示素子および液晶表示素子の製造方法が実現される。
【発明を実施するための形態】
【００２７】
以下に、本発明について詳細に説明する。
本発明は、液晶と重合性化合物とを含有する液晶組成物から得られる液晶層を備えたＰＳＡ方式で駆動する液晶表示素子についての発明である。
【００２８】
＜重合性化合物＞
液晶層を作製するための液晶組成物は、液晶と重合性化合物とを含有する。重合性化合物は、重合性不飽和結合基と、水素結合する官能基と、官能基の近傍に少なくとも１以上の芳香環とを有し、官能基が分子間で水素結合を形成することによりメソゲン構造を形成する。
【００２９】
重合性不飽和結合基とは、熱や紫外線等の刺激によって、光重合または光架橋反応に寄与するエチレン性の不飽和二重結合基をいう。具体的には、ビニル基、（メタ）アクリロイル基およびイソプロペニル基、アリル基、スチリル基、α−メチレン−γ−ブチルラクトン基などのラジカル重合性基が挙げられる。
【００３０】
また、本発明にかかる水素結合とは、官能基にある水素原子と、この水素原子に隣接する電気陰性度の高い原子との電気陰性度の差により生じる電子の偏りから、液晶配向剤の溶媒中もしくは液晶配向膜中で、水素原子が電気陰性度の高い他の原子との間で引力的相互作用を生じ、分子間で水素原子を介して形成される結合をいう。水素結合する官能基とは、液晶配向膜中や液晶配向剤の溶媒中において分子間で水素結合を形成する基を言う。このような水素結合する官能基は、液晶配向膜中や液晶配向剤の溶媒中において分子間で、主に二量体を形成する。このような重合性化合物はカルボキシル基や水酸基など極性の高い基を有しているため通常の重合性化合物等に比べて溶解性が非常に高い。このため、重合性化合物の溶媒への溶解性が向上し液晶配向剤の保存時（例えば冷凍保存など）においても重合性化合物の析出等が起こりにくい。
【００３１】
さらに、水素結合する官能基は、分子間で水素結合を形成することによりメソゲン構造を形成する。メソゲン構造とは、液晶性を発現するための剛直な構造をいう。このような水素結合を介したメソゲン構造の形成、すなわち、剛直な構造の形成により、液晶層の光に対する感度が高くなると共に配向固定化能が向上する。
【００３２】
なお、水素結合する官能基としては、特に限定されず、カルボキシル基、水酸基、ウレア基、アミド基およびイミド基などが挙げられる。これらの中でも、二量体の形成のし易さに鑑みると、カルボキシル基が好ましい。
【００３３】
また、重合性化合物が有する少なくとも１以上の芳香環は、剛直であるため、水素結合する官能基の近傍に位置することにより、この官能基と共にメソゲン構造を形成する。これらのメソゲン構造は擬似的に巨大なメソゲン構造を取っているため共役が広がっており、長波長側の紫外領域まで（例えば３６５ｎｍまで）吸収を有する。このため、長波長の紫外線照射に対しても感度が高くなり弱いエネルギーの紫外線照射でも配向固定化が可能となる。芳香環としては、ベンゼン環や、ナフタレン環およびアントラセン環などの炭化水素芳香環や、ピリジン環、ピラジン環およびピロール環などの複素芳香環が挙げられる。芳香環の数は特に限定されず、１〜４であることが好ましい。なお、これらの芳香環は置換基を有していてもよい。
【００３４】
以上に説明した重合性化合物の一例としては、カルボキシル基を有する上記式［１−１］〜［１−４］や上記式［２−１］〜［２−３］で表される重合性化合物が挙げられる。カルボキシル基の水素原子と、この水素原子に隣接する酸素原子との電気陰性度の差は大きいため、これらの重合性化合物を用いることにより、分子間において、より強い水素結合を介して二量体が形成される。このような重合性化合物の分子は非常に小さいため、二量体の一つ一つの分子も非常に小さいものとなる。これにより、重合性化合物の溶媒への溶解性はさらに向上し、液晶配向膜の光に対する感度はさらに高くなる。また、上記式［１−１］〜［１−４］や上記式［２−１］〜［２−３］で表される重合性化合物は、カルボキシル基の近傍に、該カルボキシル基と共にメソゲン構造を形成する二つ以上の芳香環を有する。これにより、液晶配向膜の光に対する感度はより一層高くなり、配向固定化能はより向上する。
【００３５】
なお、液晶に添加される重合性化合物の添加割合は、例えば、液晶に対して重合性化合物が０．０５〜１．０質量％となるようにすればよい。なお、重合性化合物は液晶配向剤に添加してもよく、その添加割合は、液晶配向剤に対して０．１〜３０（質量）％であることが好ましい。
【００３６】
＜液晶＞
液晶層は、液晶と上記重合性化合物とを含有する液晶組成物から得られる。液晶としては、公知のネマティック液晶やスメクティック液晶などの各種の液晶を用いることができる。ネマティック液晶には負または正の誘電異方性を有するものがある。負の誘電異方性を有するネマティック液晶としては、例えばジシアノベンゼン系液晶、ピリダジン系液晶、シッフベース系液晶、アゾキシ系液晶、ナフタレン系液晶、ビフェニル系液晶およびフェニルシクロヘキサン系液晶などが挙げられる。正の誘電異方性を有するネマティック液晶としては、例えばビフェニル系液晶、フェニルシクロヘキサン系液晶、エステル系液晶、ターフェニル系液晶、ビフェニルシクロヘキサン系液晶、ピリミジン系液晶、ジオキサン系液晶、ビシクロオクタン系液晶、キュバン系液晶などが挙げられる。スメクティック液晶としては、強誘電性液晶および反強誘電性液晶などが挙げられる。
【００３７】
＜液晶配向剤＞
液晶層は、液晶配向膜上に作製される。液晶配向膜を作製するための液晶配向剤は、重合体と、重合体を溶解させる溶媒とを含む。液晶配向剤は、１）液晶セルに電圧を印加しながら紫外線を照射することで作製される垂直配向方式、すなわち縦電界駆動方式の液晶表示素子、または、２）偏光された紫外線（偏光紫外線）を照射する工程を経た後、液晶セルを作製し、該液晶セルに紫外線を照射することで作製されるＩＰＳ方式（Ｉｎ−Ｐｌａｎｅ  Ｓｗｉｔｃｈｉｎｇ）やＦＦＳ方式（Ｆｒｉｎｇｅ  Ｆｉｅｌｄ  Ｓｗｉｔｃｈｉｎｇ）などの水平配向方式、すなわち横電界駆動方式の液晶表示素子に用いられる。
【００３８】
垂直配向方式の液晶表示素子に用いられる場合の液晶配向剤は、重合体として液晶を垂直に配向させる基を側鎖に有する重合体を含有する。またこれらの重合体は光反応性基や光ラジカル発生基を側鎖に有していてもよい。これらの光反応性基や光ラジカル発生基を側鎖に有する重合体を使用した場合、紫外線の照射による光重合または光架橋反応がより起こりやすくなり配向固定化能が向上する。
【００３９】
水平配向方式の液晶表示素子に用いられる場合の液晶配向剤は、重合体として、光反応性基を有していてもよい。光反応性基を有することにより、偏光紫外線の照射による光異性化反応などの光反応起こり、ラビング処理を伴わなくても液晶配向膜に水平配向能が付与される（所謂、光配向）。以下に、液晶を垂直に配向させる基、光重合性基および光反応性基について説明する。
【００４０】
＜液晶を垂直に配向させる基＞
液晶表示素子が垂直配向方式の場合、液晶配向剤が含有する重合体は、液晶を垂直に配向させる基を側鎖に有する。液晶を垂直に配向させる基とは、液晶分子を基板に対して垂直に配向させる能力を有する基であり、この能力を有していればその構造は特に限定されない。液晶を垂直に配向させる基としては、直鎖のアルキル基、直鎖のフルオロアルキル基、末端にアルキル基やフルオロアルキル基を有する環状基、ステロイド基などが挙げられる。具体例としては、下記式［５］で表される基が挙げられる。
【００４１】
【化５】
0006460341.tif 000006
【００４２】
Ｒ１は、炭素数２〜６、好ましくは２〜４のアルキレン基、−Ｏ−、−ＣＯＯ−、−ＯＣＯ−、−ＮＨＣＯ−、−ＣＯＮＨ−、または炭素数１〜３のアルキレン−エーテル基（−Ｃ−Ｃ−Ｏ−）を表す。これらの中でも合成の容易性の観点から、−Ｏ−、−ＣＯＯ−、−ＣＯＮＨ−、または炭素数１〜３のアルキレン−エーテル基が好ましい。上記Ｒ２、Ｒ３、Ｒ４はそれぞれ独立に、フェニレン基またはシクロアルキレン基を表す。合成の容易性および液晶を垂直に配向させる能力の点から、表１に示すａ、ｂ、ｃ、Ｒ２、Ｒ３およびＲ４の組み合わせが好ましい。
【００４３】
【表１】
0006460341.tif 000007
【００４４】
上記Ｒ５は、水素原子、炭素数２〜２４、好ましくは５〜８のアルキル基もしくはフッ素含有アルキル基、芳香環、脂肪族環、複素環、またはこれらからなる大環状基を表す。ａ、ｂおよびｃの少なくとも一つが１である場合、Ｒ５の構造として、好ましくは、水素原子、炭素数２〜１４のアルキル基、または炭素数２〜１４のフッ素含有アルキル基であり、より好ましくは水素原子、炭素数２〜１２、好ましくは２〜１０のアルキル基もしくはフッ素含有アルキル基を表す。
【００４５】
また、ａ、ｂおよびｃが共に０である場合、Ｒ５の構造として好ましくは、炭素数１２〜２２、好ましくは１２〜２０のアルキル基もしくはフッ素含有アルキル基、芳香環、脂肪族環、複素環、またはこれらからなる大環状基であり、より好ましくは、炭素数１２〜２０、好ましくは１２〜１８のアルキル基もしくはフッ素含有アルキル基である。
【００４６】
なお、液晶を垂直に配向させる基の側鎖は、重合体の主鎖に直接結合していてもよく、また、適当な結合基を介して結合していてもよい。このように、液晶を垂直に配向させる基の側鎖への導入方法は特に限定されない。
【００４７】
また、液晶を垂直に配向させる基の存在量は、配向を固定化できる範囲であることが好ましく、光に対する感度および配向固定化能をより向上させるためには、他の特性に影響が出ない範囲で、可能な限り多いほうが好ましい。
【００４８】
＜光重合性基＞
液晶配向剤が含有する重合体は、さらに光重合性基を側鎖に有していてもよい。光重合性基は、紫外線等の光によって重合反応を起こす基、例えば、紫外線等の光によって重合する基（以下、光重合する基ともいう）や光架橋する基（以下、光架橋する基ともいう）であれば特に限定はされないが、上記式［３−１］〜［３−７］で表される光重合性基から選ばれる少なくとも１種が好ましく用いられる。
【００４９】
このような重合体を含有する液晶配向剤を用いて得られる液晶配向膜には光重合性基が含有される。液晶配向膜中に光重合性基を含有する液晶表示素子に紫外線等の光を照射すると、液晶配向膜と液晶とが接する面に位置する光重合性基や、上述した重合性化合物の重合性不飽和結合基が光重合または光架橋反応を起こし、液晶配向膜の表面に位置する液晶の配向がより効率的に固定化される。
【００５０】
重合体の側鎖に導入される光重合性基（以下、光重合性の側鎖ともいう）は、メタクリル基、アクリル基、ビニル基、アリル基、スチリル基およびα−メチレン−γ−ブチロラクトン基から選択される少なくとも一種を含む側鎖が好ましい。
【００５１】
このような光重合性の側鎖は、重合体の主鎖に直接結合していてもよく、また、適当な結合基を介して結合していてもよい。このように、光重合性の側鎖の導入方法は特に限定されない。光重合性の側鎖としては、例えば下記式［６］で表されるものが挙げられる。
【００５２】
【化６】
0006460341.tif 000008
【００５３】
式［６］中、Ｒ６は単結合又は−ＣＨ２−、−Ｏ−、−ＣＯＯ−、−ＯＣＯ−、−ＮＨＣＯ−、−ＣＯＮＨ−、−ＮＨ−、−ＣＨ２Ｏ−、−Ｎ（ＣＨ３）−、−ＣＯＮ（ＣＨ３）−、−Ｎ（ＣＨ３）ＣＯ−、のいずれかを表し、Ｒ７は単結合、又は、非置換またはフッ素原子によって置換されている炭素数１〜２０のアルキレン基を表し、アルキレン基の−ＣＨ２−は−ＣＦ２−又は−ＣＨ＝ＣＨ−で任意に置き換えられていてもよく、次に挙げるいずれかの基が互いに隣り合わない場合において、これらの基に置き換えられていてもよい。−Ｏ−、−ＣＯＯ−、−ＯＣＯ−、−ＮＨＣＯ−、−ＣＯＮＨ−、−ＮＨ−、二価の炭素環、二価の複素環。Ｒ８は、メタクリル基、アクリル基、ビニル基、アリル基、スチリル基およびα−メチレン−γ−ブチロラクトン基を表す。
【００５４】
なお、上記式［６］中のＲ６は、通常の有機合成的手法で形成させることができるが、合成の容易性の観点から、−ＣＨ２−、−Ｏ−、−ＣＯＯ−、−ＮＨＣＯ−、−ＮＨ−、−ＣＨ２Ｏ−が好ましい。
【００５５】
また、Ｒ７の任意の−ＣＨ２−を置き換える二価の炭素環や二価の複素環の炭素環や複素環としては、具体的には以下のような構造が挙げられるが、これに限定されるものではない。
【００５６】
【化７】
0006460341.tif 000009
【００５７】
Ｒ８は、光重合性の観点から、メタクリル基、アクリル基、ビニル基またはα−メチレン−γ−ブチロラクトン基であることが好ましい。
【００５８】
光重合性の側鎖の存在量は、紫外線等の光の照射によって反応し共有結合を形成することにより配向を固定化できる範囲であることが好ましく、光に対する感度および配向固定化能をより向上させるためには、他の特性に影響が出ない範囲で、可能な限り多いほうが好ましい。
【００５９】
＜光反応性基＞
液晶表示素子が偏光紫外線を照射することで作製されるＩＰＳ方式やＦＦＳ方式などの水平配向方式の場合、液晶配向剤が含有する重合体は、偏光紫外線の利用によって液晶配向能を発現する光反応性基が導入されていることが好ましい。
【００６０】
光反応性基が導入された重合体を含有する液晶配向剤から得られる液晶配向膜に偏光紫外線を照射することで、光反応が進行し、偏光方向と同一方向、または偏光方向に対して垂直方向に異方性が付与され、液晶が配向する。光反応には、光二量化、光異性化などがある。光反応性基としては、不飽和結合、特に二重結合を有するものが好ましく、アクリル基、ビニル基、メタクリル基、アントラセニル基、カルコニル基、クマリン基、スチルベン基、マレイミド基およびシンナモイル基などが挙げられる。
【００６１】
具体例を挙げるならば、光二量化反応が進行する構造としては、上記式［４−１］〜［４−３］で表される構造が挙げられる。また、光異性化反応が進行する構造としては、上記式［４−４］、［４−５］で表される構造が挙げられる。なお、上記式［４−１］〜［４−５］から選ばれる構造を有する光反応性基とは、これらの式［４−１］〜［４−５］の構造から任意の数のＨが取れた基、上記式［４−１］でＯが結合手である基や、これらの構造がその他の構造（例えばアルキレン基等）と結合した基である。
【００６２】
なお、このような光反応性基は、重合体の主鎖に導入されていても、側鎖に導入されていてもよい。このように、光反応性基の導入方法は特に限定されない。また、重合体は、光反応性基と共に上記液晶を垂直に配向させる基を有していてもよい。
【００６３】
また、光反応性基の存在量は、光反応を起こし、配向を固定化できる範囲であることが好ましく、光に対する感度および配向固定化能をより向上させるためには、他の特性に影響が出ない範囲で、可能な限り多いほうが好ましい。
【００６４】
＜重合体＞
液晶配向剤が含有する重合体は、ポリイミド前駆体、それをイミド化して得られるポリイミドの他、ポリシロキサンやポリ（メタ）アクリレートが好ましく用いられる。ここで、ポリイミド前駆体とは、ポリアミック酸（ポリアミド酸ともいう）や、ポリアミック酸エステルを指す。また、液晶配向剤中に、これらの異なる重合体が同時に含有されていても良く、それらの含有比率は、液晶表示素子の特性に応じ、種々選択される。液晶配向剤が含有する重合体の総量は、０．１〜２０（質量）％であることが好ましい。なお、液晶配向剤が含有するポリイミド前駆体、ポリイミド、ポリシロキサンやポリ（メタ）アクリレート等の重合体は、液晶配向剤に含有される溶媒に溶解可能である必要がある。以下にそれぞれの重合体について説明する。
【００６５】
＜ポリイミド前駆体およびそれをイミド化して得られるポリイミド＞
液晶配向剤が含有する重合体がポリイミド前駆体を含む場合、ポリイミド前駆体は、例えば下記式［７］で表される繰り返し単位（構造単位）を有する。
【００６６】
【化８】
0006460341.tif 000010
【００６７】
式［７］中、Ｒ１は水素原子、又は炭素数１〜４のアルキル基である。加熱によるイミド化のしやすさの観点から、水素原子、又はメチル基が特に好ましい。Ｘ２は４価の有機基であり、その構造は特に限定されない。具体例を挙げるならば、下記式［Ｘ−１］〜［Ｘ−４３］が挙げられる。液晶配向性の観点から、Ｘ２は、［Ｘ−１］〜［Ｘ−１０］、［Ｘ−２６］〜［Ｘ−２８］、［Ｘ−３１］〜［Ｘ−３７］が好ましい。
【００６８】
【化９】
0006460341.tif 000011
【００６９】
式［Ｘ−１］中、Ｒ２、Ｒ３、Ｒ４、及びＲ５は、それぞれ独立して、水素原子、ハロゲン原子、炭素数１〜６のアルキル基、炭素数２〜６のアルケニル基、アルケニル基、又はフェニル基である。液晶配向性の観点から、Ｒ２、Ｒ３、Ｒ４、及びＲ５は、水素原子、ハロゲン原子、メチル基又はエチル基が好ましく、水素原子又はメチル基がより好ましく、さらに好ましくは、下記式［Ｘ１−１］〜［Ｘ１−２］で表される構造からなる群から選ばれる少なくとも１種である。
【００７０】
【化１０】
0006460341.tif 000012
【００７１】
【化１１】
0006460341.tif 000013
【００７２】
【化１２】
0006460341.tif 000014
【００７３】
【化１３】
0006460341.tif 000015
【００７４】
液晶配向剤が偏光紫外線を照射することにより作製される液晶表示素子に用いられる場合、Ｘ２の好ましい構造としては、［Ｘ１−１］、［Ｘ１−２］、［Ｘ−２］、［Ｘ−３］、［Ｘ−５］、［Ｘ−６］、［Ｘ−７］、［Ｘ−８］、［Ｘ−９］、［Ｘ−１０］が挙げられ、［Ｘ１−１］、［Ｘ１−２］および［Ｘ−６］が特に好ましい。
【００７５】
上記式［７］中、Ｙ２は２価の有機基であり、その構造は特に限定されない。Ｙ２の具体例を挙げるならば、下記式［Ｙ−１］〜［Ｙ−７３］が挙げられる。
【００７６】
【化１４】
0006460341.tif 000016
【００７７】
【化１５】
0006460341.tif 000017
【００７８】
【化１６】
0006460341.tif 000018
【００７９】
【化１７】
0006460341.tif 000019
【００８０】
【化１８】
0006460341.tif 000020
【００８１】
【化１９】
0006460341.tif 000021
【００８２】
【化２０】
0006460341.tif 000022
【００８３】
【化２１】
0006460341.tif 000023
（式中、Ｍｅはメチル基を表す。）
【００８４】
ポリイミド前駆体やポリイミド等の有機溶剤に対する溶解性の向上が期待できるため、［Ｙ−８］、［Ｙ−２０］、［Ｙ−２１］、［Ｙ−２２］、［Ｙ−２８］、［Ｙ−２９］又は［Ｙ−３０］の構造を有する構造単位を有することが好ましい。
【００８５】
液晶配向剤が含有するポリイミド前駆体は、ジアミン成分（例えば、後述する液晶を垂直に配向させる側鎖を有するジアミン、光重合性の側鎖を有するジアミンや、光反応性基を有するジアミン）とテトラカルボン酸二無水物成分（例えば、後述するテトラカルボン酸二無水物、テトラカルボン酸ジエステルジクロリドやテトラカルボン酸ジエステル等）との反応によって得られる。ポリイミド前駆体としては、例えば、ポリアミック酸やポリアミック酸エステルが挙げられる。具体的には、ポリアミック酸は、ジアミン成分とテトラカルボン酸二無水物との反応によって得られる。ポリアミック酸エステルは、ジアミン成分とテトラカルボン酸ジエステルジクロリドを塩基存在下で反応させる、またはジアミン成分とテトラカルボン酸ジエステルを適当な縮合剤、塩基の存在下にて反応させることによって得られる。また、ポリイミドはこのポリアミック酸を脱水閉環させる、あるいはポリアミック酸エステルを加熱閉環させることにより得られる。かかるポリアミック酸、ポリアミック酸エステル及びポリイミドのいずれも液晶配向膜を得るための重合体として有用である。
【００８６】
＜液晶を垂直に配向させる側鎖を有するジアミン＞
液晶配向剤が垂直配向方式の液晶表示素子に用いられる場合、液晶配向剤が含有するポリイミド前駆体の原料となるジアミン成分には、液晶を垂直に配向させる側鎖が導入されている必要がある。
【００８７】
液晶を垂直に配向させる側鎖を有するジアミンとしては、長鎖のアルキル基、長鎖アルキル基の途中に環構造や枝分かれ構造を有する基、ステロイド基等の炭化水素基や、これらの基の水素原子の一部又は全部をフッ素原子に置き換えた基を側鎖として有するジアミン、例えば上記式［５］で表される側鎖を有するジアミンを挙げることができる。より具体的には例えば、水素原子がフッ素で置換されていてもよい炭素数が８〜３０の炭化水素基等を有するジアミンや、下記式［８］〜［１１］で表されるジアミンを挙げることができるが、これに限定されるものではない。
【００８８】
【化２２】
0006460341.tif 000024
（式［８］中のａ、ｂ、ｃ、Ｒ１〜Ｒ５の定義は、上記式［５］と同じである。
【００８９】
【化２３】
0006460341.tif 000025
【００９０】
【化２４】
0006460341.tif 000026
（式［９］及び式［１０］中、Ａ１０は−ＣＯＯ−、−ＯＣＯ−、−ＣＯＮＨ−、−ＮＨＣＯ−、−ＣＨ２−、−Ｏ−、−ＣＯ−、又は−ＮＨ−を表し、Ａ１１は単結合若しくはフェニレン基を表し、ａ１０は上記式［５］で表される液晶を垂直に配向させる側鎖と同一の構造を表し、ａ１０’は上記式［５］で表される液晶を垂直に配向させる側鎖と同一の構造から水素等の元素が一つ取れた構造である二価の基を表す。）
【００９１】
【化２５】
0006460341.tif 000027
（式［１１］中、Ａ１４は、フッ素原子で置換されていてもよい、炭素数３〜２０のアルキル基であり、Ａ１５は、１，４−シクロへキシレン基、又は１，４−フェニレン基であり、Ａ１６は、酸素原子、又は−ＣＯＯ−＊（ただし、「＊」を付した結合手がＡ１５と結合する）であり、Ａ１７は酸素原子、又は−ＣＯＯ−＊（ただし、「＊」を付した結合手が（ＣＨ２）ａ２と結合する。）である。また、ａ１は０、又は１の整数であり、ａ２は２〜１０の整数であり、ａ３は０、又は１の整数である。）
【００９２】
式［８］における二つのアミノ基（−ＮＨ２）の結合位置は限定されない。具体的には、側鎖の結合基に対して、ベンゼン環上の２，３の位置、２，４の位置、２，５の位置、２，６の位置、３，４の位置、３，５の位置が挙げられる。なかでも、ポリアミック酸を合成する際の反応性の観点から、２，４の位置、２，５の位置、又は３，５の位置が好ましい。ジアミンを合成する際の容易性も加味すると、２，４の位置、又は３，５の位置がより好ましい。
【００９３】
式［８］の具体的な構造としては、下記の式［Ａ−１］〜式［Ａ−２４］で表されるジアミンを例示することができるが、これに限定されるものではない。
【００９４】
【化２６】
0006460341.tif 000028
（式［Ａ−１］〜式［Ａ−５］中、Ａ１は、炭素数２〜２４のアルキル基又はフッ素含有アルキル基である。）
【００９５】
【化２７】
0006460341.tif 000029
（式［Ａ−６］及び式［Ａ−７］中、Ａ２は、−Ｏ−、−ＯＣＨ２−、−ＣＨ２Ｏ−、−ＣＯＯＣＨ２−、又は−ＣＨ２ＯＣＯ−を示し、Ａ３は炭素数１〜２２のアルキル基、アルコキシ基、フッ素含有アルキル基又はフッ素含有アルコキシ基である。）
【００９６】
【化２８】
0006460341.tif 000030
（式［Ａ−８］〜式［Ａ−１０］中、Ａ４は、−ＣＯＯ−、−ＯＣＯ−、−ＣＯＮＨ−、−ＮＨＣＯ−、−ＣＯＯＣＨ２−、−ＣＨ２ＯＣＯ−、−ＣＨ２Ｏ−、−ＯＣＨ２−、又は−ＣＨ２−を示し、Ａ５は炭素数１〜２２のアルキル基、アルコキシ基、フッ素含有アルキル基又はフッ素含有アルコキシ基である。）
【００９７】
【化２９】
0006460341.tif 000031
（式［Ａ−１１］及び式［Ａ−１２］中、Ａ６は、−ＣＯＯ−、−ＯＣＯ−、−ＣＯＮＨ−、−ＮＨＣＯ−、−ＣＯＯＣＨ２−、−ＣＨ２ＯＣＯ−、−ＣＨ２Ｏ−、−ＯＣＨ２−、−ＣＨ２−、−Ｏ−、又は−ＮＨ−を示し、Ａ７はフッ素基、シアノ基、トリフルオロメタン基、ニトロ基、アゾ基、ホルミル基、アセチル基、アセトキシ基、又は水酸基である。）
【００９８】
【化３０】
0006460341.tif 000032
（式［Ａ−１３］及び式［Ａ−１４］中、Ａ８は、炭素数３〜１２のアルキル基であり、１,４−シクロヘキシレンのシス−トランス異性は、それぞれトランス異性体である。）
【００９９】
【化３１】
0006460341.tif 000033
（式［Ａ−１５］及び式［Ａ−１６］中、Ａ９は、炭素数３〜１２のアルキル基であり、１,４-シクロヘキシレンのシス−トランス異性は、それぞれトランス異性体である。）
【０１００】
【化３２】
0006460341.tif 000034
【０１０１】
式［９］で表されるジアミンの具体例としては、下記の式［Ａ−２５］〜式［Ａ−３０］で示されるジアミンを挙げることができるが、これに限るものではない。
【０１０２】
【化３３】
0006460341.tif 000035
（式［Ａ−２５］〜式［Ａ−３０］中、Ａ１２は、−ＣＯＯ−、−ＯＣＯ−、−ＣＯＮＨ−、−ＮＨＣＯ−、−ＣＨ２−、−Ｏ−、−ＣＯ−、又は−ＮＨ−を示し、Ａ１３は炭素数１〜２２のアルキル基又はフッ素含有アルキル基を示す。）
【０１０３】
式［１０］で表されるジアミンの具体例としては、下記の式［Ａ−３１］〜式［Ａ−３２］で示されるジアミンを挙げることができるが、これに限るものではない。
【０１０４】
【化３４】
0006460341.tif 000036
【０１０５】
この中でも、液晶を垂直に配向させる能力、液晶の応答速度の観点から、［Ａ−１］、［Ａ−２］、［Ａ−３］、［Ａ−４］、［Ａ−５］、［Ａ−２５］、［Ａ−２６］、［Ａ−２７］、［Ａ−２８］、［Ａ−２９］、［Ａ−３０］のジアミンが好ましい。
【０１０６】
上記のジアミンは、液晶配向膜とした際の液晶配向性、プレチルト角、電圧保持特性、蓄積電荷などの特性に応じて、１種類または２種類以上を混合して使用することもできる。 
【０１０７】
＜光重合性の側鎖を有するジアミン＞
液晶配向剤が垂直配向方式の液晶表示素子に用いられる場合、液晶配向剤が含有するポリイミド前駆体の原料となるジアミン成分には、光重合性の側鎖が導入されていることが好ましい。光重合性の側鎖を有するジアミンとしては、メタクリル基、アクリル基、ビニル基、アリル基、スチリル基およびα−メチレン−γ−ブチロラクトン基から選択される少なくとも一種を含み、例えば、上記式［６］で表される側鎖を有するジアミンを挙げることができる。より具体的には例えば下記の一般式［１２］で表されるジアミンを挙げることができるが、これに限定されるものではない。
【０１０８】
【化３５】
0006460341.tif 000037
（式［１２］中のＲ６、Ｒ７及びＲ８の定義は、上記式［６］と同じである。）
【０１０９】
式［１２］における二つのアミノ基（−ＮＨ２）の結合位置は限定されない。具体的には、側鎖の結合基に対して、ベンゼン環上の２，３の位置、２，４の位置、２，５の位置、２，６の位置、３，４の位置、３，５の位置が挙げられる。なかでも、ポリアミック酸を合成する際の反応性の観点から、２，４の位置、２，５の位置、又は３，５の位置が好ましい。ジアミンを合成する際の容易性も加味すると、２，４の位置、又は３，５の位置がより好ましい。
【０１１０】
メタクリル基、アクリル基、ビニル基、アリル基、スチリル基およびα−メチレン−γ−ブチロラクトン基から選択される少なくとも一種を含む光重合性の側鎖を有するジアミンとしては、具体的には以下のような化合物が挙げられるが、これに限定されるものではない。
【０１１１】
【化３６】
0006460341.tif 000038
（式中、Ｒ６は−ＣＨ２−、−Ｏ−、−ＣＯＮＨ−、−ＮＨＣＯ−、−ＣＯＯ−、−ＯＣＯ−、−ＮＨ−、−ＣＯ−より選ばれる基を表す。Ｒ７は、炭素数１から炭素数３０で形成されるアルキレン基、二価の炭素環もしくは複素環であり、このアルキレン基、二価の炭素環もしくは複素環の１つまたは複数の水素原子は、フッ素原子もしくは有機基で置き換えられていてもよい。また、Ｒ７は、次に挙げるいずれかの基が互いに隣り合わない場合において、−ＣＨ２−がこれらの基に置き換えられていてもよい；−Ｏ−、−ＮＨＣＯ−、−ＣＯＮＨ−、−ＣＯＯ−、−ＯＣＯ−、−ＮＨ−、−ＮＨＣＯＮＨ−、−ＣＯ−。Ｒ８は、−ＣＨ２−、−Ｏ−、−ＣＯＮＨ−、−ＮＨＣＯ−、−ＣＯＯ−、−ＯＣＯ−、−ＮＨ−、−ＣＯ−、単結合のいずれかを表す。Ｒ９はシンナモイル基を表す。Ｒ10は単結合、または、炭素数１から炭素数３０で形成されるアルキレン基、二価の炭素環もしくは複素環であり、このアルキレン基、二価の炭素環もしくは複素環の１つまたは複数の水素原子は、フッ素原子もしくは有機基で置き換えられていてもよい。また、Ｒ10は、次に挙げるいずれかの基が互いに隣り合わない場合において、−ＣＨ２−がこれらの基に置き換えられていてもよい；−Ｏ−、−ＮＨＣＯ−、−ＣＯＮＨ−、−ＣＯＯ−、−ＯＣＯ−、−ＮＨ−、−ＮＨＣＯＮＨ−、−ＣＯ−。Ｒ11はアクリル基、メタクリル基のいずれかから選ばれる光重合性基を示す。）
【０１１２】
【化３７】
0006460341.tif 000039
（Ｘは単結合、又は、−Ｏ−、−ＣＯＯ−、−ＮＨＣＯ−、−ＮＨ−より選ばれる結合基、Ｙは単結合、又は、非置換またはフッ素原子によって置換されている炭素数１〜２０のアルキレン基を表す。）
【０１１３】
上記メタクリル基、アクリル基、ビニル基、アリル基、スチリル基およびα−メチレン−γ−ブチロラクトン基から選択される少なくとも一種を含む光重合性の側鎖を有するジアミンは、液晶配向膜とした際の液晶配向性、光に対する感度、プレチルト角、電圧保持特性、蓄積電荷などの特性、液晶表示素子とした際の液晶の応答速度などに応じて、１種類または２種類以上を混合して使用することもできる。
【０１１４】
また、このようなメタクリル基、アクリル基、ビニル基、アリル基、スチリル基およびα−メチレン−γ−ブチロラクトン基から選択される少なくとも一種を含む光重合性の側鎖を有するジアミンは、ポリアミック酸の合成に用いるジアミン成分の総量の１０〜７０モル％となる量を用いることが好ましく、より好ましく２０〜６０モル％、特に好ましくは３０〜５０モル％である。
【０１１５】
＜光反応性基を有するジアミン＞
液晶配向剤が偏光紫外線を照射することで作製される水平配向方式の液晶表示素子に用いられる場合、液晶配向剤が含有するポリイミド前駆体の原料となるジアミン成分には、光反応性基が導入されていることが好ましい。
【０１１６】
偏光紫外線の照射により、光二量化反応や光異性化反応が進行し、異方性を生じさせる配向処理方法を用いる場合、上記式［４−１］〜［４−５］の構造を、重合体の主鎖もしくは側鎖に導入すれば良い。
【０１１７】
液晶配向剤に含有させる重合体として、ポリイミド前駆体及びそれをイミド化して得られるポリイミドを用いる場合、上記式［４−１］〜［４−５］の構造を主鎖もしくは側鎖に含有するテトラカルボン酸二無水物又はジアミンを用いる方法があるが、合成の容易性の観点から、上記式［４−１］〜［４−５］の構造を側鎖に含有するジアミンを用いることが好ましい。なお、ジアミンの側鎖とは、ジアミンの２つのアミノ基を結ぶ構造から枝分かれした構造である。そのようなジアミンの具体例としては、下記式に表す化合物が挙げられるが、これに限定されるものではない。
【０１１８】
【化３８】
0006460341.tif 000040
（式中、Ｘは単結合、又は、−Ｏ−、−ＣＯＯ−、−ＮＨＣＯ−、−ＮＨ−より選ばれる結合基、Ｙは単結合、又は、非置換またはフッ素原子によって置換されている炭素数１〜２０のアルキレン基を表す。Ｒは水素原子、又は、非置換またはフッ素原子によって置換されている炭素数１〜５のアルキル基、もしくはアルキルエーテル基を表す。）
【０１１９】
【化３９】
0006460341.tif 000041
（式中、Ｘは単結合、又は、−Ｏ−、−ＣＯＯ−、−ＮＨＣＯ−、−ＮＨ−より選ばれる結合基、Ｙは単結合、又は、非置換またはフッ素原子によって置換されている炭素数１〜２０のアルキレン基を表す。Ｒは水素原子、又は、非置換またはフッ素原子によって置換されている炭素数１〜５のアルキル基、もしくはアルキルエーテル基を表す。）
【０１２０】
＜テトラカルボン酸二無水物＞
液晶配向剤中に含有されるポリイミド前駆体であるポリアミック酸を得るためにジアミン成分と反応させるテトラカルボン酸二無水物は特に限定されない。その具体例を以下に挙げる。
【０１２１】
脂環式構造又は脂肪族構造を有するテトラカルボン酸二無水物としては、１，２，３，４−シクロブタンテトラカルボン酸二無水物、１，２−ジメチル−１，２，３，４−シクロブタンテトラカルボン酸二無水物、１，３−ジメチル−１，２，３，４−シクロブタンテトラカルボン酸二無水物、１，２，３，４−テトラメチル−１，２，３，４−シクロブタンテトラカルボン酸二無水物、１，２，３，４−シクロペンタンテトラカルボン酸二無水物、２，３，４，５−テトラヒドロフランテトラカルボン酸二無水物、１，２，４，５−シクロヘキサンテトラカルボン酸二無水物、３，４−ジカルボキシ−１−シクロヘキシルコハク酸二無水物、３，４−ジカルボキシ−１，２，３，４−テトラヒドロ−１−ナフタレンコハク酸二無水物、１，２，３，４−ブタンテトラカルボン酸二無水物、ビシクロ［３，３，０］オクタン−２，４，６，８−テトラカルボン酸二無水物、３，３’，４，４’−ジシクロヘキシルテトラカルボン酸二無水物、２，３，５−トリカルボキシシクロペンチル酢酸二無水物、シス−３，７−ジブチルシクロオクタ−１，５−ジエン−１，２，５，６−テトラカルボン酸二無水物、トリシクロ［４．２．１．０２，５］ノナン−３，４，７，８−テトラカルボン酸−３，４：７，８−二無水物、ヘキサシクロ［６．６．０．１２，７．０３，６．１９，１４．０１０，１３］ヘキサデカン−４，５，１１，１２−テトラカルボン酸−４，５：１１，１２−二無水物、４−（２，５−ジオキソテトラヒドロフラン−３−イル）−１，２，３，４−テトラヒドロナフタレンー１，２−ジカルボン酸無水物などが挙げられる。
【０１２２】
更には、上記脂環式構造又は脂肪族構造を有するテトラカルボン酸二無水物に加えて、芳香族テトラカルボン酸二無水物を使用すると、液晶配向性が向上し、かつ液晶セルの蓄積電荷を低減させることができるので好ましい。芳香族テトラカルボン酸二無水物としては、ピロメリット酸二無水物、３，３’，４，４’−ビフェニルテトラカルボン酸二無水物、２，２’，３，３’−ビフェニルテトラカルボン酸二無水物、２，３，３’，４−ビフェニルテトラカルボン酸二無水物、３，３’，４，４’−ベンゾフェノンテトラカルボン酸二無水物、２，３，３’，４−ベンゾフェノンテトラカルボン酸二無水物、ビス（３，４−ジカルボキシフェニル）エーテル二無水物、ビス（３，４−ジカルボキシフェニル）スルホン二無水物、１，２，５，６−ナフタレンテトラカルボン酸二無水物、２，３，６，７−ナフタレンテトラカルボン酸二無水物などが挙げられる。
【０１２３】
テトラカルボン酸二無水物は、液晶配向膜にした際の液晶配向性、光に対する感度、プレチルト角、電圧保持特性、蓄積電荷などの特性に応じて、１種類または２種類以上併用することができる 
【０１２４】
液晶配向剤中に含有されるポリイミド前駆体であるポリアミック酸エステルを得るためにジアミン成分と反応させるテトラカルボン酸ジアルキルエステルは特に限定されない。その具体例を以下に挙げる。
【０１２５】
脂肪族テトラカルボン酸ジエステルの具体的な例としては１，２，３，４−シクロブタンテトラカルボン酸ジアルキルエステル、１，２−ジメチル−１，２，３，４−シクロブタンテトラカルボン酸ジアルキルエステル、１，３−ジメチル−１，２，３，４−シクロブタンテトラカルボン酸ジアルキルエステル、１，２，３，４−テトラメチル−１，２，３，４−シクロブタンテトラカルボン酸ジアルキルエステル、１，２，３，４−シクロペンタンテトラカルボン酸ジアルキルエステル、２，３，４，５−テトラヒドロフランテトラカルボン酸ジアルキルエステル、１，２，４，５−シクロヘキサンテトラカルボン酸ジアルキルエステル、３，４−ジカルボキシ−１−シクロヘキシルコハク酸ジアルキルエステル、３，４−ジカルボキシ−１，２，３，４−テトラヒドロ−１−ナフタレンコハク酸ジアルキルエステル、１，２，３，４−ブタンテトラカルボン酸ジアルキルエステル、ビシクロ［３，３，０］オクタン−２，４，６，８−テトラカルボン酸ジアルキルエステル、３，３’，４，４’−ジシクロヘキシルテトラカルボン酸ジアルキルエステル、２，３，５−トリカルボキシシクロペンチル酢酸ジアルキルエステル、シス−３，７−ジブチルシクロオクタ−１，５−ジエン−１，２，５，６−テトラカルボン酸ジアルキルエステル、トリシクロ［４．２．１．０２，５］ノナン−３，４，７，８−テトラカルボン酸−３，４：７，８−ジアルキルエステル、ヘキサシクロ［６．６．０．１２，７．０３，６．１９，１４．０１０，１３］ヘキサデカン−４，５，１１，１２−テトラカルボン酸−４，５：１１，１２−ジアルキルエステル、４−（２，５−ジオキソテトラヒドロフラン−３−イル）−１，２，３，４−テトラヒドロナフタレンー１，２−ジカルボンジアルキルエステルなどが挙げられる。 
【０１２６】
芳香族テトラカルボン酸ジアルキルエステルとしては、ピロメリット酸ジアルキルエステル、３，３’，４，４’−ビフェニルテトラカルボン酸ジアルキルエステル、２，２’，３，３’−ビフェニルテトラカルボン酸ジアルキルエステル、２，３，３’，４−ビフェニルテトラカルボン酸ジアルキルエステル、３，３’，４，４’−ベンゾフェノンテトラカルボン酸ジアルキルエステル、２，３，３’，４−ベンゾフェノンテトラカルボン酸ジアルキルエステル、ビス（３，４−ジカルボキシフェニル）エーテルジアルキルエステル、ビス（３，４−ジカルボキシフェニル）スルホンジアルキルエステル、１，２，５，６−ナフタレンテトラカルボン酸ジアルキルエステル、２，３，６，７−ナフタレンテトラカルボン酸ジアルキルエステルなどが挙げられる。
【０１２７】
＜ポリシロキサン＞
液晶配向剤が含有する重合体がポリシロキサンを含む場合、ポリシロキサンはアルコキシシラン成分を有機溶媒中で反応（例えば重縮合反応）することにより得られる。アルコキシシラン成分とは、分子内に１〜４個のアルコキシ基を有するアルコキシシランをいう。例えば、下記式［１４］で表されるアルコキシシラン成分を反応させることによりポリシロキサンが得られる。
【０１２８】
【化４０】
0006460341.tif 000042
【０１２９】
式［１４］中、Ｒ１１は１価の有機基を表し、Ｒ１２は炭素数１〜５、好ましくは１〜３のアルキルである。より好ましくは、Ｒ１２がメチル基またはエチル基である。
【０１３０】
＜垂直配向性の側鎖を有するアルコキシシラン＞
液晶を垂直に配向させる側鎖を有するアルコキシシランとしては、式［１４］中、Ｒ１１が長鎖のアルキル基、長鎖アルキル基の途中に環構造や枝分かれ構造を有する基、ステロイド基等の炭化水素基や、これらの基の水素原子の一部又は全部をフッ素原子に置き換えた基を側鎖として有するアルコキシシラン、例えば上記式［５］で表される側鎖を有するジアミンを挙げることができる。より具体的には例えば、水素原子がフッ素で置換されていてもよい炭素数が８〜３０の炭化水素基等を有するジアミンや、下記式［１５］で表されるアルコキシシランを挙げることができるが、これに限定されるものではない。
【０１３１】
【化４１】
0006460341.tif 000043
（式［１５］中のａ、ｂ、ｃ、Ｒ１〜Ｒ５の定義は、上記式［５］と同じである。式［１５］中、Ｒ９は単結合もしくは−（ＣＨ２）ｎ１Ｏ−（ｎ１は炭素原子数０〜５のアルキル基）、Ｒ１２は炭素数１〜５、好ましくは１〜３のアルキルを表す。
【０１３２】
ここで、以下に式［１４］で表される垂直配向性の側鎖構造を持つアルコキシシランの具体例として式［１４−１］〜［１４−１３］を挙げるが、これに限定されるものではない。なお、下記式［１４−１］〜［１４−１３］におけるＲ１２は、式［１４］におけるＲ１２と同じ、Ｒ9は式［１５］におけるＲ9と同じである。
【０１３３】
【化４２】
0006460341.tif 000044
【０１３４】
【化４３】
0006460341.tif 000045
（式［１４−７］〜式［１４−９］中、Ｒ１３は炭素数１〜２２のアルキル基、アルコキシ基、フッ素含有アルキル基またはフッ素含有アルコキシ基である。）
【０１３５】
【化４４】
0006460341.tif 000046
（式［１４−１０］および式［１４−１１］中、Ｒ１４はフッ素基、シアノ基、トリフルオロメタン基、ニトロ基、アゾ基、ホルミル基、アセチル基、アセトキシ基または水酸基である。）
【０１３６】
【化４５】
0006460341.tif 000047
（式［１４−１２］および式［１４−１３］中、Ｒ１５は炭素数３〜１２のアルキル基であり、１，４−シクロヘキシレンのシス−トランス異性は、それぞれトランス異性体である。） 
【０１３７】
式［１４］で表されるアルコキシシランは、シロキサンポリマー（ポリシロキサン）とした際の溶媒への溶解性、液晶配向膜とした際の液晶配向性、光に対する感度、プレチルト角、電圧保持特性、蓄積電荷などの特性、液晶表示素子とした際の液晶の応答速度などに応じて、１種類または２種類以上を混合して使用することもできる。また、炭素数１０〜１８の長鎖アルキル基を含有するアルコキシシランとの併用も可能である。
【０１３８】
このように式［１４］で表されるアルコキシシランは、例えば、特開昭６１−２８６３９３号公報に記載されるような公知の方法で製造することが可能である。
【０１３９】
＜光重合性の側鎖を有するアルコキシシラン＞
また、ポリシロキサンを得るために用いられるアルコキシシラン成分として、例えば、下記式［１６］で表されるような光重合性基を有するアルコキシシランも用いることができる。
【０１４０】
【化４６】
0006460341.tif 000048
【０１４１】
式［１６］中、Ｒ２１は、水素原子が、アクリル基、アクリロキシ基、メタクリル基、メタクリロキシ基又はスチリル基で置換されたアルキル基である。置換されている水素原子は１つ以上であり、好ましくは１つである。アルキル基の炭素数は１〜３０が好ましく、より好ましくは１〜２０である。さらに好ましくは１〜１０である。Ｒ２２は、炭素数１〜５のアルキル基であり、好ましくは炭素数１〜３であり、特に好ましくは炭素数１〜２である 
【０１４２】
式［１６］で表されるアルコキシシランの具体例を挙げるが、これらに限定されるものではでない。例えば、３−メタクリロキシプロピルトリメトキシシラン、３−メタクリロキシプロピルトリエトキシシラン、メタクリロキシメチルトリメトキシシラン、メタクリロキシメチルトリエトキシシラン、３−アクリロキシプロピルトリメトキシシラン、３−アクリロキシプロピルトリエトキシシラン、アクリロキシエチルトリメトキシシラン、アクリロキシエチルトリエトキシシラン、スチリルエチルトリメトキシシラン、スチリルエチルトリエトキシシラン、３−（Ｎ−スチリルメチル−２−アミノエチルアミノ）プロピルトリメトキシシランである。
【０１４３】
＜その他のアルコキシシラン＞
さらに、ポリシロキサンを得るために用いられるアルコキシシラン成分として、例えば、下記式［１７］で表されるアルコキシシランも用いることができる。
【０１４４】
【化４７】
0006460341.tif 000049
【０１４５】
式［１７］で表されるアルコキシシランのＲ２３は、水素原子、又は水素原子がヘテロ原子、ハロゲン原子、アミノ基、グリシドキシ基、メルカプト基、イソシアネート基、ウレイド基で置換されていてもよい、炭素数１〜１０の炭化水素基であり、好ましくは、アミノ基、グリシド基、ウレイド基である。Ｒ２４は炭素数１〜５、好ましくは１〜３のアルキル基であり、ｎ２は０〜３、好ましくは０〜２の整数を表す。
【０１４６】
このような式［１７］で表されるアルコキシシランの具体例を挙げるが、これに限定されるものではない。例えば、３−（２−アミノエチルアミノプロピル）トリメトキシシラン、３−（２−アミノエチルアミノプロピル）トリエトキシシラン、２−アミノエチルアミノメチルトリメトキシシラン、２−（２−アミノエチルチオエチル）トリエトキシシラン、３−メルカプトプロピルトリエトキシシラン、メルカプトメチルトリメトキシシラン、ビニルトリエトキシシラン、３−イソシアネートプロピルトリエトキシシラン、トリフルオロプロピルトリメトキシシラン、クロロプロピルトリエトキシシラン、ブロモプロピルトリエトキシシラン、３−メルカプトプロピルトリメトキシシラン、ジメチルジエトキシシラン、ジメチルジメトキシシラン、ジエチルジエトキシシラン、ジエチルジメトキシシラン、ジフェニルジメトキシシラン、ジフェニルジエトキシシラン、３−アミノプロピルメチルジエトキシシラン、３―アミノプロピルジメチルエトキシシラン、トリメチルエトキシシラン、トリメチルメトキシシラン、γ−ウレイドプロピルトリエトキシシラン、γ−ウレイドプロピルトリメトキシシラン及びγ−ウレイドプロピルトリプロポキシシランなどが挙げられる。
【０１４７】
式［１７］で表されるアルコキシシランにおいて、ｎ２が０であるアルコキシシランは、テトラアルコキシシランである。テトラアルコキシシランは、上記式［１４］〜式［１６］で表されるアルコキシシランと重縮合反応をし易いので、ポリシロキサンを得るために好ましい。
【０１４８】
このような式［１７］においてｎ２が０であるアルコキシシランとしては、テトラメトキシシラン、テトラエトキシシラン、テトラプロポキシシラン又はテトラブトキシシランがより好ましく、特に、テトラメトキシシラン又はテトラエトキシシランが好ましい。
【０１４９】
液晶配向剤が含有するポリシロキサンを得る方法は、特に限定されず、例えば、上記式［１４］〜式［１７］で表されるアルコキシシランを含有するアルコキシシラン成分を有機溶媒中で反応（例えば重縮合反応）させて得られる。通常、ポリシロキサンは、このようなアルコキシシラン成分を重縮合して、有機溶媒に均一に溶解した溶液として得られる。なお、上記式［１４］〜［１７］などのアルコキシシランを含有するアルコキシシラン成分中のアルコキシシランの配合割合は特に限定されない。
【０１５０】
ポリシロキサンを得るためにアルコキシシランを重縮合する方法として、例えば、アルコキシシランをアルコール又はグリコールなどの有機溶媒中で加水分解・縮合する方法が挙げられる。その際、加水分解・縮合反応は、部分加水分解および完全加水分解のいずれであってもよい。
【０１５１】
以上に説明したポリシロキサンは、液晶配向剤が垂直配向方式の液晶表示素子に用いられる場合、液晶を垂直に配向させる基を側鎖に有し、さらに光重合性基を側鎖に有していてもよい。また、液晶配向剤が水平配向方式の液晶表示素子に用いられる場合、光反応性基を有していてもよい。このため、モノマーであるアルコキシシラン成分には、液晶を垂直に配向させる基や光重合性基が側鎖に、光反応性基が主鎖もしくは側鎖に導入されていることが好ましい。このような液晶を垂直に配向させる基、光重合性基または光反応性基を有するポリシロキサンは、液晶の配向固定化能を発現する液晶配向膜を得るための重合体として有用である。
【０１５２】
＜ポリ（メタ）アクリレート＞
液晶配向剤が含有する重合体がポリ（メタ）アクリレートを含む場合、ポリ（メタ）アクリレートは、アクリル酸エステル化合物や、メタクリル酸エステル化合物等のモノマーと、重合開始剤などとを重合反応させることにより得られる。
【０１５３】
アクリル酸エステル化合物としては、例えば、メチルアクリレート、エチルアクリレート、イソプロピルアクリレート、ベンジルアクリレート、ナフチルアクリレート、アントリルアクリレート、アントリルメチルアクリレート、フェニルアクリレート、２，２，２−トリフルオロエチルアクリレート、ｔｅｒｔ−ブチルアクリレート、シクロヘキシルアクリレート、イソボルニルアクリレート、２−メトキシエチルアクリレート、メトキシトリエチレングリコールアクリレート、２−エトキシエチルアクリレート、テトラヒドロフルフリルアクリレート、３−メトキシブチルアクリレート、２−メチル−２−アダマンチルアクリレート、２−プロピル−２−アダマンチルアクリレート、８−メチル−８−トリシクロデシルアクリレートおよび８−エチル−８−トリシクロデシルアクリレートなどが挙げられる。
【０１５４】
メタクリル酸エステル化合物としては、例えば、メチルメタクリレート、エチルメタクリレート、イソプロピルメタクリレート、ベンジルメタクリレート、ナフチルメタクリレート、アントリルメタクリレート、アントリルメチルメタクリレート、フェニルメタクリレート、２，２，２−トリフルオロエチルメタクリレート、ｔｅｒｔ−ブチルメタクリレート、シクロヘキシルメタクリレート、イソボルニルメタクリレート、２−メトキシエチルメタクリレート、メトキシトリエチレングリコールメタクリレート、２−エトキシエチルメタクリレート、テトラヒドロフルフリルメタクリレート、３−メトキシブチルメタクリレート、２−メチル−２−アダマンチルメタクリレート、２−プロピル−２−アダマンチルメタクリレート、８−メチル−８−トリシクロデシルメタクリレートおよび８−エチル−８−トリシクロデシルメタクリレートなどが挙げられる。
【０１５５】
以上に説明したポリ（メタ）アクリレートは、液晶配向剤が垂直配向方式の液晶表示素子に用いられる場合、液晶を垂直に配向させる基を側鎖に有し、さらに光重合性基を側鎖に有していてもよい。また、液晶配向剤が水平配向方式の液晶表示素子に用いられる場合、ポリ（メタ）アクリレートは光反応性基を有していてもよい。このため、モノマーであるアクリル酸エステル化合物や、メタクリル酸エステル化合物等には、液晶を垂直に配向させる基や光重合性基が側鎖に、光反応性基が主鎖もしくは側鎖に導入されていることが好ましい。このような液晶を垂直に配向させる基、光重合性基または光反応性基を有するポリ（メタ）アクリレートは、液晶の配向固定化能を発現する液晶配向膜を得るための重合体として有用である。
【０１５６】
ここで、側鎖を有するアクリル酸エステル化合物や、メタクリル酸エステル化合物としては、例えば、上記式［５］で表される側鎖を有するアクリル酸エステル化合物や、メタクリル酸エステル化合物を挙げることができる。より具体的には例えば、下記式［１８］及び下記式［１９−１］〜［１９−３］で表されるアクリル酸エステル化合物や、メタクリル酸エステル化合物を挙げることができるが、これに限定されるものではない。
【０１５７】
【化４８】
0006460341.tif 000050
（式［１８］中のａ、ｂ、ｃ、Ｒ１〜Ｒ５の定義は、上記式［５］と同じである。Ｒは水素原子もしくはメチル基、Ｓは炭素原子数２〜１１のアルキレン基である。）
【０１５８】
【化４９】
0006460341.tif 000051
（Ｒは水素原子もしくはメチル基、Ｓは炭素原子数２〜１１のアルキレン基、Ｘはエーテル、エステル、アミド結合、Ｒ１０は水素原子、または非置換またはフッ素原子によって置換されている炭素数１〜５のアルキル基である。）
【０１５９】
＜溶媒＞
液晶配向剤が含有する溶媒は、上記重合体を均一に溶解するものであれば特に限定されない。また、液晶配向剤が上記重合性化合物を含有する場合は、重合体および重合性化合物を均一に溶解するものであれば特に限定されない。その具体例を挙げるならば、重合体としてポリイミド前駆体やポリイミドを用いる場合は、Ｎ，Ｎ−ジメチルホルムアミド、Ｎ，Ｎ−ジエチルホルムアミド、Ｎ，Ｎ−ジメチルアセトアミド、Ｎ−メチル−２−ピロリドン、Ｎ−エチル−２−ピロリドン、Ｎ−メチルカプロラクタム、２−ピロリドン、Ｎ−ビニル−２−ピロリドン、ジメチルスルホキシド、ジメチルスルホン、γ−ブチロラクトン、１，３−ジメチル−イミダゾリジノン、３−メトキシ−Ｎ，Ｎ−ジメチルプロパンアミド等を挙げることができる。また、重合体として、ポリシロキサンを用いる場合は、例えば、エチレングリコール、１，２−プロピレングリコールなどの多価アルコール化合物、Ｎ−メチルホルムアミド、Ｎ，Ｎ−ジメチルホルムアミドなどのアミド化合物等を挙げることができる。また、重合体として、ポリ（メタ）アクリレートを用いる場合は、例えばアルコール化合物、ケトン化合物、アミド化合物もしくはエステル化合物またはその他の非プロトン性化合物等を挙げることができる。これらは１種又は２種以上を混合して用いてもよい。また、単独では重合体や重合性化合物を均一に溶解できない溶媒であっても、重合体や重合性化合物が析出しない範囲であれば、上記の有機溶媒に混合してもよい。
【０１６０】
液晶配向剤は、重合体や重合性化合物を溶解させるための溶媒の他に、液晶配向剤を基板へ塗布する際の塗膜均一性を向上させるための溶媒を含有してもよい。かかる溶媒は、一般的に上記有機溶媒よりも低表面張力の溶媒が用いられる。その具体例を挙げるならば、エチルセロソルブ、ブチルセロソルブ、エチルカルビトール、ブチルカルビトール、エチルカルビトールアセテート、エチレングリコール、１−メトキシ−２−プロパノール、１−エトキシ−２−プロパノール、１−ブトキシ−２−プロパノール、１−フェノキシ−２−プロパノール、プロピレングリコールモノアセテート、プロピレングリコールジアセテート、プロピレングリコール−１−モノメチルエーテル−２−アセテート、プロピレングリコール−１−モノエチルエーテル−２−アセテート、ブチルセロソルブアセテート、ジプロピレングリコール、２−（２−エトキシプロポキシ）プロパノール、乳酸メチルエステル、乳酸エチルエステル、乳酸ｎ−プロピルエステル、乳酸ｎ−ブチルエステル、乳酸イソアミルエステル等が挙げられる。これらの溶媒は２種類上を併用してもよい。
【０１６１】
また、液晶配向剤には、上記の他、本発明の効果が損なわれない範囲であれば、前述の重合体以外の重合体、液晶配向膜の誘電率や導電性などの電気特性を変化させる目的の誘電体若しくは導電物質、液晶配向膜と基板との密着性を向上させる目的のシランカップリング剤、液晶配向剤を塗布した際の膜厚均一性や表面平滑性を向上させる化合物、液晶配向膜にした際の膜の硬度や緻密度を高める目的の架橋性化合物、さらには塗膜を焼成する際にポリイミド前駆体のイミド化を効率よく進行させる目的のイミド化促進剤等を添加しても良い。
【０１６２】
膜厚の均一性や表面平滑性を向上させる化合物としては、フッ素系界面活性剤、シリコーン系界面活性剤、ノ二オン系界面活性剤などが挙げられる。より具体的には、例えば、エフトップＥＦ３０１、ＥＦ３０３、ＥＦ３５２（トーケムプロダクツ社製）、メガファックＦ１７１、Ｆ１７３、Ｒ−３０（大日本インキ社製）、フロラードＦＣ４３０、ＦＣ４３１（住友スリーエム社製）、アサヒガードＡＧ７１０、サーフロンＳ−３８２、ＳＣ１０１、ＳＣ１０２、ＳＣ１０３、ＳＣ１０４、ＳＣ１０５、ＳＣ１０６（旭硝子社製）などが挙げられる。これらの界面活性剤を使用する場合、その使用割合は、液晶配向剤に含有される重合体の総量１００質量部に対して、好ましくは０．０１〜２質量部、より好ましくは０．０１〜１質量部である。
【０１６３】
液晶配向膜と基板との密着性を向上させる化合物の具体例としては、官能性シラン含有化合物やエポキシ基含有化合物などが挙げられる。例えば、３−アミノプロピルトリメトキシシラン、３−アミノプロピルトリエトキシシラン、２−アミノプロピルトリメトキシシラン、２−アミノプロピルトリエトキシシラン、Ｎ−（２−アミノエチル）−３−アミノプロピルトリメトキシシラン、Ｎ−（２−アミノエチル）−３−アミノプロピルメチルジメトキシシラン、３−ウレイドプロピルトリメトキシシラン、３−ウレイドプロピルトリエトキシシラン、Ｎ−エトキシカルボニル−３−アミノプロピルトリメトキシシラン、Ｎ−エトキシカルボニル−３−アミノプロピルトリエトキシシラン、Ｎ−トリエトキシシリルプロピルトリエチレントリアミン、Ｎ−トリメトキシシリルプロピルトリエチレントリアミン、１０−トリメトキシシリル−１，４，７−トリアザデカン、１０−トリエトキシシリル−１，４，７−トリアザデカン、９−トリメトキシシリル−３，６−ジアザノニルアセテート、９−トリエトキシシリル−３，６−ジアザノニルアセテート、Ｎ−ベンジル−３−アミノプロピルトリメトキシシラン、Ｎ−ベンジル−３−アミノプロピルトリエトキシシラン、Ｎ−フェニル−３−アミノプロピルトリメトキシシラン、Ｎ−フェニル−３−アミノプロピルトリエトキシシラン、Ｎ−ビス（オキシエチレン）−３−アミノプロピルトリメトキシシラン、Ｎ−ビス（オキシエチレン）−３−アミノプロピルトリエトキシシラン、エチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、ネオペンチルグリコールジグリシジルエーテル、１，６−ヘキサンジオールジグリシジルエーテル、グリセリンジグリシジルエーテル、２，２−ジブロモネオペンチルグリコールジグリシジルエーテル、１，３，５，６−テトラグリシジル−２，４−ヘキサンジオール、Ｎ，Ｎ，Ｎ’，Ｎ’−テトラグリシジル−ｍ−キシレンジアミン、１，３−ビス（Ｎ，Ｎ−ジグリシジルアミノメチル）シクロヘキサン、Ｎ，Ｎ，Ｎ’，Ｎ’−テトラグリシジル−４、４’−ジアミノジフェニルメタン、３−（Ｎ−アリル−Ｎ−グリシジル）アミノプロピルトリメトキシシラン、３−（Ｎ，Ｎ−ジグリシジル）アミノプロピルトリメトキシシランなどが挙げられる。また液晶配向膜の膜強度をさらに上げるために２，２’−ビス（４−ヒドロキシ−３，５−ジヒドロキシメチルフェニル）プロパン、テトラ（メトキシメチル）ビスフェノール等のフェノール化合物を添加してもよい。これらの化合物を使用する場合は、液晶配向剤に含有される重合体の総量１００質量部に対して０．１〜３０質量部であることが好ましく、より好ましくは１〜２０質量部である。
【０１６４】
＜液晶配向膜＞
本発明の液晶表示素子に用いられる液晶配向膜は、上記液晶配向剤を基板に塗布し、必要に応じて乾燥した後、焼成して得られた塗膜面に配向処理を行うことで得られる。
【０１６５】
液晶配向剤を塗布する基板としては透明性の高い基板であれば特に限定されず、ガラス基板、窒化珪素基板、アクリル基板やポリカーボネート基板などのプラスチック基板などを用いることができ、液晶駆動のためのＩＴＯ（Indium Tin Oxide）電極などが形成された基板を用いることがプロセスの簡素化の点から好ましい。また、反射型の液晶表示素子では片側の基板のみにならばシリコンウエハーなどの不透明な物でも使用でき、この場合の電極はアルミ等の光を反射する材料も使用できる。
【０１６６】
液晶配向剤の塗布方法は、特に限定されないが、工業的には、スクリーン印刷、オフセット印刷、触れ基礎印刷またはインクジェット法などで行う方法が一般的である。その他の塗布方法としては、ディップ法、ロールコータ法、スリットコータ法、スピンナー法またはスプレー法などがあり、目的に応じてこれらを用いてもよい。
【０１６７】
液晶配向剤を基板上に塗布した後は、ホットプレート、熱循環型オーブンまたはＩＲ（赤外線）型オーブンなどの加熱手段により、液晶配向剤に用いる溶媒に応じて、３０〜３００℃、好ましくは３０〜２５０℃の温度で溶媒を蒸発させて液晶配向膜とすることができる。焼成後の液晶配向膜の厚みは、厚すぎると液晶表示素子の消費電力の面で不利となり、薄すぎると液晶表示素子の信頼性が低下する場合があるので、好ましくは５〜３００ｎｍ、より好ましくは１０〜１００ｎｍである。
【０１６８】
＜配向処理＞
ＩＰＳ方式やＦＦＳ方式などの水平配向方式の液晶表示素子では、その製造工程において、液晶層および液晶配向膜に偏光紫外線を照射することによる、いわゆる光配向法による配向処理が行われる。また、ＶＡ方式などの垂直配向方式の液晶表示素子では、液晶層および液晶配向膜に電界を印加し、液晶を傾斜させた状態で紫外線を照射することによる配向処理が行われる。このような光配向法および垂直配向用途による配向処理はラビング処理を行わなくても、液晶の配向方向を固定化することができる。
【０１６９】
本発明では、偏光紫外線または紫外線の照射により、液晶配向膜中の重合体を反応させるだけでなく、上述した液晶層中に含有される重合性化合物も光重合または光架橋させるため、液晶の配向方向の固定化がより確実に行われる。
【０１７０】
光配向法による配向処理の好ましい具体例としては、前記塗膜表面に、波長２００ｎｍ以上４００ｎｍ以下、好ましくは２１０ｎｍ以上３８０ｎｍ以下、例えば３００ｎｍ以上３５０ｎｍ以下の紫外線を含む一定方向に偏光紫外線を照射し、場合によっては、さらに１５０〜２５０℃の温度で加熱処理を行い、液晶の配向固定化能を付与する方法が挙げられる。また、配向固定化能を向上するために、塗膜基板を５０〜２５０℃で加熱しつつ、紫外線を照射してもよい。前記紫外線の照射量は、１〜１０，０００ｍＪ／ｃｍ２の範囲にあることが好ましく、１〜２，０００ｍＪ／ｃｍ２の範囲にあることが特に好ましい。
【０１７１】
さらに、上記で偏光紫外線を照射した膜は、次いで水、または特定の有機溶媒を含む溶液で接触処理してもよい。有機溶媒は、特に限定されるものではないが、水、メタノール、エタノール、２−プロパノール、アセトン、メチルエチルケトン、１−メトキシ−２−プロパノール、１−メトキシ−２−プロパノールアセテート、ブチルセロソルブ、乳酸エチル、乳酸メチル、ジアセトンアルコール、３−メトキシプロピオン酸メチル、３−エトキシプロピオン酸エチル、酢酸プロピル、酢酸ブチル、及び酢酸シクロヘキシルなどが挙げられる。上記の溶媒のなかでも、異方性が高く、ムラのない液晶配向膜が得られ易いことから、１−メトキシ−２−プロパノール、１−メトキシ−２−プロパノールアセテート、ブチルセロソルブ、乳酸エチル、乳酸メチル、ジアセトンアルコール、３−メトキシプロピオン酸メチル、３−エトキシプロピオン酸エチル、酢酸プロピル、酢酸ブチル、及び酢酸シクロヘキシルからなる群から選ばれる少なくとも１種が好ましい。特に、１−メトキシ−２−プロパノール及び乳酸エチルからなる群から選ばれる少なくとも１種が好ましい。 
【０１７２】
偏光紫外線を照射した膜と有機溶媒を含む溶液との接触処理は、浸漬処理、噴霧（スプレー）処理などの、膜と液とが好ましくは十分に接触するような処理で行なわれる。なかでも、有機溶媒を含む溶液中に膜を、好ましくは１０秒〜１時間、より好ましくは１分〜３０分浸漬処理する方法が好ましい。接触処理は常温でも加温してもよいが、好ましくは１０〜８０℃、より好ましくは２０〜５０℃で実施される。また、必要に応じて超音波などの接触を高める手段を施すことができる。
【０１７３】
上記接触処理の後に、使用した溶液中の有機溶媒を除去する目的で、水、メタノール、エタノール、２−プロパノール、アセトン、メチルエチルケトンなどの低沸点溶媒によるすすぎ（リンス）や乾燥のいずれか、または両方を行ってよい。乾燥する場合の温度としては、８０〜２５０℃が好ましく、８０〜１５０℃がより好ましい。
【０１７４】
上記のようにして得られる液晶配向膜は、液晶を一定の方向に安定して配向させることができる。
【０１７５】
＜横電界駆動用液晶表示素子の製造方法＞
本発明の液晶表示素子として、ＩＰＳ方式やＦＦＳ方式などの水平配向方式の横電界駆動用液晶表示素子は、上記の液晶配向膜付きの基板を得た後、既知の方法で横電界駆動用の液晶セルを作製し、該液晶セルを使用して横電界駆動用液晶表示素子としたものである。なお、横電界駆動方式の液晶表示素子とは、基板に対して水平方向（横方向）に電界を印加し液晶分子をスイッチングする方式の液晶表示素子である。
【０１７６】
横電界駆動用液晶表示素子の作製方法の一例として、パッシブマトリクス構造の液晶表示素子を例にとり説明する。なお、画像表示を構成する各画素部分にＴＦＴ（Ｔｈｉｎ Ｆｉｌｍ  Ｔｒａｎｓｉｓｔｏｒ）などのスイッチング素子を設けたアクティブマトリクス構造の横電界駆動用液晶表示素子であってもよい。
【０１７７】
横電界駆動用液晶表示素子に用いる基板としては、透明性の高い基板であれば特に限定されないが、通常は、基板上に液晶を駆動するための透明電極が形成された基板である。具体例としては、上記＜液晶配向膜＞で記載した基板と同様のものを挙げることができる。 
【０１７８】
また、液晶配向膜は、この基板上に上記液晶配向剤を塗布した後焼成し、必要に応じてラビング処理や偏光紫外線などの放射線を照射することにより形成する。次に、一方の基板に他方の基板を互いの液晶配向膜面が対向するようにして重ね合わせ、周辺をシール材で接着する。シール材には、基板間隙を制御するために、通常、スペーサを混入しておく。また、シール材を設けない面内部分にも、基板間隙制御用のスペーサを散布しておくことが好ましい。シール材の一部には、外部から液晶を充填可能な開口部を設けておく。
【０１７９】
次に、シール材に設けた開口部を通じて、２枚の基板とシール材で包囲された空間内に、液晶と、重合性化合物とを含む液晶組成物を注入し液晶層を形成する。液晶組成物に含有される液晶は、特に限定されないが、例えば、液晶ＭＬＣ−２０４１（メルク株式会社製）などを用いることができる。重合性化合物は、例えば上記式［１−１］〜［１−４］や、上記式［２−１］〜［２−３］で表される化合物などを用いることができる。なお、重合性化合物は液晶配向剤に含有しても良い。
【０１８０】
その後、この開口部を接着剤で封止する。注入には、真空注入法を用いてもよいし、大気中で毛細管現象を利用した方法を用いてもよい。これにより、横電界駆動用の液晶セルが作成される。
【０１８１】
次いで、この横電界駆動用の液晶セルに紫外線などの光を照射する。ここで、紫外線の照射量は、例えば１〜６０Ｊ、好ましくは４０Ｊ以下であり、紫外線照射量が少ない方が、液晶表示素子を構成する部材の破壊により生じる信頼性低下を抑制でき、かつ紫外線照射時間を減らせることで製造効率が上がるので好適である。照射する紫外線の波長は、例えば、２００ｎｍ〜４００ｎｍである。
【０１８２】
このように液晶セルに紫外線などの光を照射する、すなわち、液晶層や液晶配向膜に紫外線などの光を照射すると、液晶層中の重合性化合物が有する重合性不飽和結合基や、液晶配向膜中の重合体が有する光反応性基が反応を起こし、液晶層中の液晶および液晶配向膜の表面に位置する液晶の配向が固定化される。次に、偏光板の設置を行う。具体的には、２枚の基板の液晶層とは反対側の面に一対の偏光板を貼り付ける。以上の工程を経ることにより、横電界駆動用液晶表示素子が得られる。
【０１８３】
＜縦電界駆動用液晶表示素子の製造方法＞
本発明の液晶表示素子として、ＶＡ方式などの垂直配向方式の縦電界駆動用液晶表示素子は、上記の液晶配向膜付きの基板を得た後、既知の方法で液晶セルを作製して得ることができる。具体的には、液晶配向剤を２枚の基板上に塗布して焼成することにより液晶配向膜を形成し、この液晶配向膜が対向するように２枚の基板を配置し、この２枚の基板の間に液晶と重合性化合物とを含む液晶組成物を注入して液晶層を形成する。そして、液晶層および液晶配向膜に電圧を印加しながら紫外線を照射することで、液晶セルを具備する垂直配向方式の縦電界駆動用液晶表示素子が得られる。
【０１８４】
縦電界駆動用液晶表示素子に用いる基板としては、上記＜液晶配向膜＞で記載した基板と同様のものを挙げることができる。また、従来の電極パターンや突起パターンが設けられた基板を用いても良い。また、ＴＦＴ型素子のような高機能素子においては、液晶駆動のための電極と基板の間にトランジスタの如き素子が形成されたものが用いられる。液晶配向膜および液晶層の形成方法については、上記の横電界駆動用液晶表示素子の場合と同様である。
【０１８５】
電圧を印加しながら紫外線を照射する工程は、例えば基板上に設置されている電極間に電圧をかけることで液晶層および液晶配向膜に電圧を印加し、この電圧を保持したまま紫外線を照射する方法が挙げられる。ここで、電圧を印加する手段としては、ファンクションジェネレーターが使用でき、また、紫外線を照射する手段としては、高圧水銀灯などの既存の装置が使用できる。電極間にかける電圧としては、例えば５〜３０Ｖｐ−ｐ、好ましくは、５〜２０Ｖｐ−ｐである。紫外線の波長は、好ましくは２５０〜４００ｎｍ、より好ましくは３００〜４００ｎｍである。紫外線の照射量は、例えば１〜６０Ｊ／ｃｍ２、好ましくは４０Ｊ／ｃｍ２以下であり、紫外線照射量が少ない方が液晶ディスプレイを構成する部材の破壊からなる信頼性低下を抑制でき、かつ紫外線照射時間を減らせることで製造効率が上がるので好適である。
【０１８６】
電圧を印加しながら紫外線を照射する工程により、液晶層中の重合性化合物が有する重合性不飽和結合基や、液晶配向膜中の重合体が有する液晶を垂直に配向させる基や光重合性基が反応を起こし、液晶層中の液晶および液晶配向膜の表面に位置する液晶の傾く方向が記憶される。
【０１８７】
以上に説明した本発明の液晶表示素子の製造方法で製造される横電界駆動用および縦電界駆動用液晶表示素子は、重合性化合物を含有する液晶層を具備する。かかる重合性化合物は、カルボキシル基や水酸基など極性の高い基、すなわち、水素結合する官能基を有することにより液晶への溶解性が向上する。これにより、未反応の重合性化合物が不純物として残存することが無くなり、液晶層の光に対する感度が高くなる。また、重合性化合物は、水素結合する官能基の近傍に芳香環を有し、水素結合する官能基と共に液晶組成物中もしくは液晶層中で擬似的に巨大なメソゲン構造を形成する。これにより、後述する実施例に示すように、長波長の紫外線照射に対しても感度が高くなり、弱いエネルギーの紫外線照射でも配向固定化が可能となり、かつ応答速度が速く、残像の発生が抑制された液晶表示素子が実現される。このような液晶表示素子は、大画面で高精細の液晶テレビなどに好適に利用可能である。
【実施例】
【０１８８】
以下、実施例に基づいてさらに詳述するが、本発明はこの実施例により何ら限定されるものではない。【０１８９】
＜重合性化合物の合成＞
本発明で液晶組成物に含有される重合性化合物の略号は以下のとおりである。なお、重合性化合物［ＲＭ１］〜［ＲＭ３］は、上記式［２−１］〜［２−３］の重合性化合物と同一のものである。【０１９０】
【化５０】
0006460341.tif 000052
【０１９１】
＜合成例１＞
公知の下記式で表される重合性化合物を、重合性化合物［ＲＭ１］とした。【０１９２】
【化５１】
0006460341.tif 000053
【０１９３】
＜合成例２＞
重合性化合物［ＲＭ２］の合成 【０１９４】
【化５２】
0006460341.tif 000054
【０１９５】
２Ｌ四つ口フラスコに、６−ブロモ−２−ナフトール［Ｈ］（１５０ｇ、６７２ｍｏｌ）、アクリル酸  tert−ブチル［Ｂ］（１０３．４ｇ、８０７ｍｍｏｌ）、酢酸パラジウム（３．０２ｇ、１３．５ｍｍｏｌ）、トリ（o−トリル）ホスフィン（８．１９ｇ、２６．９ｍｍｏｌ）、トリプロピルアミン（２８９．０ｇ、２．０２ｍｏｌ）、ＤＭＡｃ（７００ｇ）を加え、１００℃で加熱撹拌を行なった。ＨＰＬＣにて反応追跡を行い、反応終了を確認後、反応溶液を室温付近まで冷却し、１Ｍ塩酸水溶液３Ｌに注いだ。そこに、酢酸エチル（２Ｌ）を加え、分液操作にて水層を除去した。有機層を１０％塩酸水溶液１Ｌで２回、飽和食塩水１Ｌで３回洗浄した後、有機層を硫酸マグネシウムで乾燥した。その後、ろ過、エバポレーターにて溶媒留去することで、化合物［Ｉ］を１８１ｇ得た（収率９９％）。【０１９６】
化合物［Ｉ］の核磁気共鳴（ＮＭＲ）の測定結果は以下の通りであった。
１Ｈ−ＮＭＲ(４００ＭＨｚ,ＤＭＳＯ−ｄ６，δｐｐｍ)：１０．０１(１Ｈ,ｓ),８．０４(１Ｈ，ｓ),７．８１−７．７４(２Ｈ，ｍ),７．７０−７．６３(２Ｈ，ｍ),７．１４−７.１０(２Ｈ，ｍ),６．５４(１Ｈ，ｄ),１．５１−１．４８(９Ｈ，ｍ). 【０１９７】
メカニカルスターラー、撹拌羽を備え付けた２Ｌ四つ口フラスコに上記で得た化合物［Ｉ］（１８１ｇ、６７２ｍｍｏｌ）、６−クロロ−１−ヘキサノール（１１０．２ｇ、８０６ｍｏｌ）、炭酸カリウム（１１１．５ｇ、８０６ｍｍｏｌ）、ヨウ化カリウム（１．１２ｇ、６．７ｍｍｏｌ）、ＤＭＦ（９００ｇ）を加え、８０℃で加熱撹拌を行なった。ＨＰＬＣにて反応追跡を行い、反応終了を確認後、反応溶液に蒸留水２Ｌを注ぎ、酢酸エチル（２Ｌ）を加え、分液操作により水層を除去した。その後、有機層を飽和食塩水（１Ｌ）で２回洗浄し、硫酸マグネシウムで有機層を乾燥させ、ろ過後、溶媒を留去し粗物を得た。得られた粗物を酢酸エチル/ヘキサン混合溶媒で再結晶し、化合物[Ｊ]を１８５ｇ得た(収率７４％)。【０１９８】
化合物［Ｊ］の核磁気共鳴（ＮＭＲ）の測定結果は以下の通りであった。
１Ｈ−ＮＭＲ(４００ＭＨｚ，ＤＭＳＯ−ｄ６，δｐｐｍ)：８．０６(１Ｈ，ｓ),  ７．８０(１Ｈ，ｄ)，７．７７−７．７６(２Ｈ，ｍ),７．６２(１Ｈ，ｄ),７．３４(１Ｈ，ｄ),７．１５(１Ｈ，ｄｄ),６．５３(１Ｈ，ｄ)，４．３４(１Ｈ，ｔ),４．０５(２Ｈ，ｔ)，３．３９−３．３３(２Ｈ，ｍ)，１．７３(２Ｈ，ｔ)，１．４６−１．３１(１５Ｈ，ｍ). 【０１９９】
３Ｌ四つ口フラスコに上記で得た化合物［Ｊ］（１３０．５ｇ、３５２ｍｍｏｌ）、トリエチルアミン（４２．７６ｇ、４２３ｍｍｏｌ）、ＴＨＦ（９５０ｇ）を加え、反応溶液を冷却した。そこへ、メタクリル酸クロリド（４４．２ｇ、４２３ｍｍｏｌ）のＴＨＦ（１００ｇ）溶液を内温が１０℃を超えないように注意しながら滴下した。滴下終了後、反応溶液を２３℃にしさらに反応を行なった。ＨＰＬＣにて反応追跡を行い、反応終了を確認後、反応溶液に蒸留水６Ｌを注ぎ、酢酸エチル２Ｌを加え、分液操作にて水層を除去した。その後、５％水酸化カリウム水溶液、１Ｍ塩酸水溶液、飽和食塩水で順次有機層を洗浄し、有機層を硫酸マグネシウムで乾燥した。その後、ろ過、エバポレーターで溶媒留去し化合物［Ｋ］を１４０．９ｇ得た（収率９２％）。【０２００】
化合物［Ｋ］の核磁気共鳴（ＮＭＲ）の測定結果は以下の通りであった。
１Ｈ−ＮＭＲ(４００ＭＨｚ，ＤＭＳＯ−ｄ６，δｐｐｍ)：８．０９(１Ｈ，ｓ)  ，７．８３(１Ｈ，ｄ)，７．８０−７．７９(２Ｈ，ｍ)，７．６６(１Ｈ，ｄ)  ，７．３３(１Ｈ，ｄ)，７．１８(１Ｈ，ｄｄ)，６．５７(１Ｈ，ｄ)，６．０２−６．０１(１Ｈ，ｍ)，５．６６−５．６５(１Ｈ，ｍ)，４．１２−４．０６(４Ｈ，ｍ)，１．８８−１．８７(３Ｈ，ｍ)，１．８４−１．４２(１５Ｈ，ｍ). 【０２０１】
３Ｌ四つ口フラスコに上記で得た化合物［Ｋ］（１４０．９ｇ、３２１ｍｍｏｌ）、ギ酸（７００ｇ）を加え、４０℃で加熱撹拌を行なった。ＨＰＬＣにて反応追跡を行い、反応終了を確認後、反応溶液に蒸留水４．５Ｌを注ぎろ過した。得られた固体をＩＰＡ/ヘキサン混合溶媒で洗浄し、固体を乾燥させることで重合性化合物［ＲＭ２］を９５．９ｇ得た（収率７８％）。【０２０２】
重合性化合物［ＲＭ２］の核磁気共鳴（ＮＭＲ）の測定結果は以下の通りであった。
１Ｈ−ＮＭＲ(４００ＭＨｚ,  ＤＭＳＯ−ｄ６，δｐｐｍ)：１２．４(１Ｈ，ｂｒｓ)  ，８．１０(１Ｈ，ｓ)  ，７．８４(１Ｈ，ｄ)  ，７．８１−７．８０(２Ｈ，ｍ)  ，７．７０(１Ｈ，ｄ)  ，７．３５(１Ｈ，ｄ)  ，７．１９(１Ｈ，ｄｄ)  ，６．５９(１Ｈ，  ｄ),  ６．０３−６.０２(１Ｈ，ｍ)  ，５．６７−５．６５(１Ｈ，ｍ)  ，４．１３−４．０７(４Ｈ，ｍ)  ，１．８８−１．８７(３Ｈ，ｍ)  ，１．８３−１．４１(８Ｈ，ｍ). 【０２０３】
＜合成例３＞
重合性化合物［ＲＭ３］の合成 【０２０４】
【化５３】
0006460341.tif 000055
【０２０５】
重合性化合物［ＲＭ２］の中間体である化合物［Ｊ］を合成する際に使用した６−クロロ−１−ヘキサノールを８−クロロ−１−ヘキサノールに変更した以外は実施例１と同様の操作を行い、重層性化合物[ＲＭ３]を１７１ｇ得た。【０２０６】
重合性化合物［ＲＭ３］の核磁気共鳴（ＮＭＲ）の測定結果は以下の通りであった。
１Ｈ−ＮＭＲ(４００ＭＨｚ，ＣＤＣｌ３，δｐｐｍ)：１２．４(１Ｈ，ｂｒｓ)  ，７．９４−７.８８(２Ｈ，ｍ)  ，７．７７−７．７１(２Ｈ，ｍ)  ，７．７０−７．６３(１Ｈ，ｍ)  ，７.１７(１Ｈ，ｄｄ)  ，  ７．１２−７．１１(１Ｈ，ｍ)  ，６．５１(１Ｈ，ｄ)，６．１１−６.１０(１Ｈ，ｍ)，５．５５−５．５４(１Ｈ，ｍ)，４．１７−４．０６(４Ｈ，ｍ)，１.９５−１．９４(３Ｈ，ｍ)，１．８７−１．４０(１２Ｈ，ｍ). 【０２０７】
＜比較合成例１＞
公知の下記式で表される重合性化合物を、重合性化合物［ＲＭ４］とした。【０２０８】
【化５４】
0006460341.tif 000056
【０２０９】
＜液晶組成物の調製＞
＜調製例１＞
メルク社製ネガ型液晶ＭＬＣ−６６０８（メルク社製商品名）１０．０ｇに対して重合性化合物［ＲＭ１］を０．０３ｇ（０．３重量％）を加え、１３０℃のホットプレート上で加温し、ＲＭ１を完全溶解させて液晶組成物（ＬＣ１）を調製した。【０２１０】
＜調製例２＞
メルク社製ネガ型液晶ＭＬＣ−６６０８（メルク社製商品名）１０．０ｇに対して重合性化合物［ＲＭ２］を０．０３ｇ（０．３重量％）を加え、１３０℃のホットプレート上で加温し、ＲＭ２を完全溶解させて液晶組成物（ＬＣ２）を調製した。【０２１１】
＜調製例３＞
メルク社製ネガ型液晶ＭＬＣ−６６０８（メルク社製商品名）１０．０ｇに対して重合性化合物［ＲＭ３］を０．０３ｇ（０．３重量％）を加え、１３０℃のホットプレート上で加温し、ＲＭ３を完全溶解させて液晶組成物（ＬＣ３）を調製した。【０２１２】
＜比較調製例１＞
メルク社製ネガ型液晶ＭＬＣ−６６０８（メルク社製商品名）１０．０ｇに対して重合性化合物［ＲＭ４］を０．０３ｇ（０．３重量％）を加え、１３０℃のホットプレート上で加温し、ＲＭ４を完全溶解させて液晶組成物（ＬＣ４）を調製した。【０２１３】
＜調製例４＞
メルク社製ポジ型液晶ＭＬＣ−２０４１（メルク社製商品名）１０．０ｇに対して重合性化合物［ＲＭ２］を０．０３ｇ（０．３重量％）を加え、１３０℃のホットプレート上で加温し、ＲＭ２を完全溶解させて液晶組成物（ＬＣ５）を調製した。【０２１４】
＜比較調製例２＞
メルク社製ポジ型液晶ＭＬＣ−２０４１（メルク社製商品名）１０．０ｇに対して重合性化合物［ＲＭ４］を０．０３ｇ（０．３重量％）を加え、１３０℃のホットプレート上で加温し、ＲＭ４を完全溶解させて液晶組成物（ＬＣ６）を調製した。【０２１５】
＜液晶配向剤の調製＞
液晶配向剤の調製で用いた略号は以下のとおりである。
ＢＯＤＡ：ビシクロ［３，３，０］オクタン−２，４，６，８−テトラカルボン酸二無水物
ＣＢＤＡ：１，２，３，４−シクロブタンテトラカルボン酸二無水物
ＤＢＡ：３．５−ジアミノ安息香酸
ｍ−ＰＣＨ７：下記式で表される１,３−ジアミノ−５−（（４−（４−ヘプチルシクロヘキシル）フェノキシ）メチル）ベンゼン【０２１６】
【化５５】
0006460341.tif 000057
【０２１７】
ＰＣＨ７：下記式で表される１，３−ジアミノ−４−［４−(４−ヘプチルシクロヘキシル)フェノキシ]ベンゼン【０２１８】
【化５６】
0006460341.tif 000058
【０２１９】
ＢＥＭ−Ｓ：下記式で表される２−（メタクリロイロキシ）エチル  ３，５−ジアミノベンゾエート【０２２０】
【化５７】
0006460341.tif 000059
【０２２１】
ＮＭＰ：Ｎ−メチル−２−ピロリドン
ＢＣＳ：ブチルセロソルブ【０２２２】
＜添加剤＞
３ＡＭＰ：３−ピコリルアミン【０２２３】
＜液晶配向剤合成例１＞
ＢＯＤＡ（１０．０ｇ、４０．０ｍｍｏｌ）、ＤＢＡ（５．３ｇ、３５．０ｍｍｏｌ）、ｍ−ＰＣＨ７（１２．０ｇ、３０．０ｍｍｏｌ）、ＢＥＭ−Ｓ（９．２ｇ、３５．０ｍｍｏｌ）をＮＭＰ（１４４．５ｇ）中で溶解し、６０℃で５時間反応させたのち、ＣＢＤＡ（１１．５ｇ、５８．５ｍｍｏｌ）とＮＭＰ（４８．２ｇ）を加え、４０℃で１０時間反応させポリアミック酸溶液を得た。このポリアミック酸溶液（２００ｇ）にＮＭＰを加え６質量％に希釈した後、イミド化触媒として無水酢酸（１７．０ｇ）、およびピリジン（６５．８ｇ）を加え、５０℃で３時間反応させた。この反応溶液をメタノール（３０００ｍｌ）に投入し、得られた沈殿物を濾別した。この沈殿物をメタノールで洗浄し、６０℃で減圧乾燥しポリイミド粉末（Ａ１）を得た。このポリイミドのイミド化率は６０％であり、数平均分子量は１４，０００、重量平均分子量は４７，０００であった。【０２２４】
得られたポリイミド粉末（Ａ１）（６．０ｇ）にＮＭＰ（４４．０ｇ）を加え、５０℃にて５時間攪拌して溶解させた。この溶液に３ＡＭＰ（１ｗｔ％ＮＭＰ溶液）６．０ｇ、ＮＭＰ（１４．０ｇ）、ＢＣＳ（３０．０ｇ）を加え、室温で５時間攪拌することにより液晶配向剤（Ａ）を得た。【０２２５】
＜液晶配向剤合成例２＞
ＣＢＤＡ（１．９２ｇ、１０．０ｍｍｏｌ）、ＤＡ１（３．９７ｇ、１０．０ｍｍｏｌ）を室温、ＮＭＰ（２３．６ｇ）中で１０時間反応させたのち、ＮＭＰ（３９．３ｇ）、ＢＣＳ（２９．３ｇ）を加え、室温で５時間攪拌することにより液晶配向剤（Ｂ）を得た。このポリアミック酸の数平均分子量は１５，０００、重量平均分子量は６１，０００であった。【０２２６】
上記液晶配向剤合成例１，２で得られた液晶配向剤に含まれるポリイミドの分子量測定条件は、以下の通りである。
装置：センシュー科学社製  常温ゲル浸透クロマトグラフィー（ＧＰＣ）装置（ＳＳＣ−７２００）
カラム：Ｓｈｏｄｅｘ社製カラム（ＫＤ−８０３、ＫＤ−８０５）
カラム温度：５０℃
溶離液：Ｎ，Ｎ’−ジメチルホルムアミド（添加剤として、臭化リチウム−水和物（ＬｉＢｒ・Ｈ２Ｏ）が３０ｍｍｏｌ／Ｌ、リン酸・無水結晶（ｏ−リン酸）が３０ｍｍｏｌ／Ｌ、テトラヒドロフラン（ＴＨＦ）が１０ｍｌ／Ｌ）
流速：１．０ｍｌ／分
検量線作成用標準サンプル：東ソー社製  ＴＳＫ  標準ポリエチレンオキサイド（分子量約９，０００，０００、１５０，０００、１００，０００、３０，０００）、および、ポリマーラボラトリー社製  ポリエチレングリコール（分子量  約１２，０００、４，０００、１，０００）。【０２２７】
また、ポリイミドのイミド化率は次のようにして測定した。ポリイミド粉末２０ｍｇをＮＭＲサンプル管（草野科学社製  ＮＭＲサンプリングチューブスタンダード  φ５）に入れ、重水素化ジメチルスルホキシド（ＤＭＳＯ−ｄ６、０．０５％ＴＭＳ混合品）１．０ｍｌを添加し、超音波をかけて完全に溶解させた。この溶液を日本電子データム社製ＮＭＲ測定器（ＪＮＷ−ＥＣＡ５００）にて５００ＭＨｚのプロトンＮＭＲを測定した。イミド化率は、イミド化前後で変化しない構造に由来するプロトンを基準プロトンとして決め、このプロトンのピーク積算値と、９．５〜１０．０ｐｐｍ付近に現れるアミック酸のＮＨ基に由来するプロトンピーク積算値とを用い以下の式によって求めた。なお下記式において、ｘはアミック酸のＮＨ基由来のプロトンピーク積算値、ｙは基準プロトンのピーク積算値、αはポリアミック酸（イミド化率が０％）の場合におけるアミック酸のＮＨ基のプロトン１個に対する基準プロトンの個数割合である。【０２２８】
イミド化率（％）＝（１−α・ｘ／ｙ）×１００【０２２９】
＜ＰＳＡモード（方式）用液晶セルの作製＞
（実施例１）
調製例１で得られた液晶組成物（ＬＣ１）および液晶配向剤合成例１で得られた液晶配向剤（Ａ）を用いて下記に示すような手順で液晶セルの作製を行った。液晶配向剤（Ａ）を、画素サイズが１００μｍ×３００μｍでライン／スペースがそれぞれ５μｍのＩＴＯ電極パターンが形成されているＩＴＯ電極基板のＩＴＯ面にスピンコートし、８０℃のホットプレートで９０秒間乾燥した後、２００℃の熱風循環式オーブンで３０分間焼成を行い、膜厚１００ｎｍの液晶配向膜を形成した。【０２３０】
また、液晶配向剤（Ａ）を電極パターンが形成されていないＩＴＯ面にスピンコートし、８０℃のホットプレートで９０秒乾燥させた後、２００℃の熱風循環式オーブンで３０分間焼成を行い、膜厚１００ｎｍの液晶配向膜を形成した。【０２３１】
上記の２枚の基板について一方の基板の液晶配向膜上に６μｍのビーズスペーサーを散布した後、その上からシール剤（溶剤型熱硬化タイプのエポキシ樹脂）を印刷した。次いで、もう一方の基板の液晶配向膜が形成された側の面を内側にして、先の基板と貼り合せた後、シール剤を硬化させて空セルを作製した。この空セルに調製例１で得られた液晶組成物（ＬＣ１）を減圧注入法によって注入し、液晶セルを作製した。【０２３２】
（実施例２）
液晶組成物（ＬＣ１）のかわりに調製例２で得られた、重合性化合物［ＲＭ２］を含有する液晶組成物（ＬＣ２）を用いた以外は実施例１と同様の操作を行って液晶セルを作製した。【０２３３】
（実施例３）
液晶組成物（ＬＣ１）のかわりに調製例３で得られた、重合性化合物［ＲＭ３］を含有する液晶組成物（ＬＣ３）を用いた以外は実施例１と同様の操作を行って液晶セルを作製した。【０２３４】
（実施例４）
液晶配向剤（Ａ）のかわりに液晶垂直配向剤（日産化学工業社製：ＳＥ−５５６１）を用いた以外は実施例１と同様の操作を行って液晶セルを作製した。【０２３５】
（比較例１）
液晶組成物（ＬＣ１）のかわりに比較調製例１で得られた、重合性化合物［ＲＭ４］を含有する液晶組成物（ＬＣ４）を用いた以外は実施例１と同様の操作を行って液晶セルを作製した。【０２３６】
＜応答速度の測定＞
実施例１〜４、比較例１で得られた液晶セルの応答速度を、下記方法により測定した。
まず、バックライト、クロスニコルの状態にした一組の偏光版、光量検出器の順で構成される測定装置において、一組の偏光版の間に液晶セルを配置した。このときライン／スペースが形成されているＩＴＯ電極のパターンがクロスニコルに対して４５°の角度になるようにした。そして、上記の液晶セルに電圧±６Ｖ、周波数１ｋＨｚの矩形波を印加し、光量検出器によって観測される輝度が飽和するまでの変化をオシロスコープにて取り込み、電圧を印加していない時の輝度を０％、±４Ｖの電圧を印加し、飽和した輝度の値を１００％として、輝度が１０％から９０％まで変化するのにかかる時間を応答速度とした。【０２３７】
応答速度を測定した後、この液晶セルに±１０ＶのＡＣ電圧を印加した状態で、この液晶セルの外側から３６５ｎｍのバンドパスフィルターを通したＵＶを５Ｊ照射した。その後、再び応答速度を測定し、ＵＶ照射前後での応答速度を比較した。【０２３８】
＜プレチルト角の測定＞
実施例１〜４、比較例１で得られた液晶セルについて、上記ＵＶ照射後の画素部分のプレチルト角を測定した。測定装置は、名菱テクニカ製ＬＣＤアナライザーＬＣＡ−ＬＵＶ４２Ａを使用した。
表２に、ＵＶ照射前後の応答速度およびプレチルト角の測定結果を示す。【０２３９】
表２に示すように、水素結合する官能基（カルボキシル基）を有する重合性化合物、すなわち、分子間で水素結合を形成する重合性化合物［ＲＭ１］〜［ＲＭ３］を使用した実施例１〜４の液晶セルは、カルボキシル基を持たない重合性化合物［ＲＭ４］を用いた比較例１と比べて、応答速度が極めて速くなった。これは、重合性化合物［ＲＭ１］〜［ＲＭ３］が極性の高いカルボキシル基を有することにより液晶への溶解性が向上し、かかるカルボキシル基と、カルボキシル基の近傍に位置する１以上の芳香環により分子間で擬似的に巨大なメソゲン構造が形成されたことに起因するものと考えられる。実施例１〜４の液晶セルは、この巨大なメソゲン構造の形成により、長波長側の紫外線（３６５ｎｍ）にも感度が有り、３６５ｎｍの紫外線の照射でも充分に速い応答速度が達成された。また、良好なプレチルト角が得られ、配向固定化能も優れたものとなった。【０２４０】
一方、比較例１の重合性化合物［ＲＭ４］を使用した場合は、メソゲン部位が単純なビフェニル構造であるため３６５ｎｍへの感度がほとんどなく、３６５ｎｍの照射では十分な応答速度を得ることができなかった。【０２４１】
以上の結果、液晶層に分子間で水素結合を形成する重合性化合物を含有した液晶表示素子は、光に対する感度が高く、優れた配向固定可能を有し、かつ速い応答速度を実現できることがわかった。【０２４２】
【表２】
0006460341.tif 000060
【０２４３】
＜光ＩＰＳモード用液晶セルの作製＞
（実施例５）
合成例４で得られた液晶組成物（ＬＣ５）および液晶配向剤合成例２で得られた液晶配向剤（Ｂ）を用いて下記に示すような手順で液晶セルの作製を行った。基板は、３０ｍｍ×４０ｍｍの大きさで、厚さが０．７ｍｍのガラス基板であり、ＩＴＯ膜をパターニングして形成された櫛歯状の画素電極が配置されたものを用いた。画素電極は、中央部分が屈曲したくの字形状の電極要素を複数配列して構成された櫛歯状の形状を有する。各電極要素の短手方向の幅は１０μｍであり、電極要素間の間隔は２０μｍである。各画素を形成する画素電極が、中央部分の屈曲したくの字形状の電極要素を複数配列して構成されているため、各画素の形状は長方形状ではなく、電極要素と同様に中央部分で屈曲する、太字のくの字に似た形状を備える。そして、各画素は、その中央の屈曲部分を境にして上下に分割され、屈曲部分の上側の第１領域と下側の第２領域を有する。【０２４４】
各画素の第１領域と第２領域とを比較すると、それらを構成する画素電極の電極要素の形成方向が異なるものとなっている。すなわち、後述する液晶配向膜の配向処理方向を基準とした場合、画素の第１領域では画素電極の電極要素が＋１５°の角度（時計回り）をなすように形成され、画素の第２領域では画素電極の電極要素が−１５°の角度（時計回り）をなすように形成されている。すなわち、各画素の第１領域と第２領域とでは、画素電極と対向電極との間の電圧印加によって誘起される液晶の、基板面内での回転動作（インプレーン・スイッチング）の方向が互いに逆方向となるように構成されている。液晶配向剤合成例２で得られた液晶配向剤（Ｂ）を、準備された上記電極付き基板にスピンコートした。【０２４５】
次いで、８０℃のホットプレートで９０秒間乾燥した後、２００℃の熱風循環式オーブンで３０分間焼成を行い、膜厚１００ｎｍの液晶配向膜を形成した。次いで、塗膜面に偏光板を介して３１３ｎｍの偏光紫外線を５０ｍＪ／ｃｍ２照射した。また、対向基板として電極が形成されていない高さ４μｍの柱状スペーサーを有するガラス基板にも、同様に塗膜を形成させ、配向処理を施した。一方の基板の液晶配向膜上にシール剤（協立化学製ＸＮ−１５００Ｔ）を印刷した。次いで、もう一方の基板を、液晶配向膜面が向き合い配向方向が０°になるようにして張り合わせた後、シール剤を硬化させて空セルを作製した。この空セルに減圧注入法によって、調製例５で得られた重合性化合物含有液晶（ＬＣ５）を注入し、注入口を封止して、ＩＰＳ（Ｉｎ−Ｐｌａｎｅｓ  Ｓｗｉｔｃｈｉｎｇ）モード液晶表示素子の構成を備えた液晶セルを得た。 【０２４６】
液晶セルを作製後、１２０℃のオーブンで６０分間再配向処理を行なった。その後、液晶セルの画素電極と対向電極との間をショートさせた状態で、液晶セルへ３６５ｎｍのバンドパスフィルターを通した紫外線を５Ｊ／ｃｍ２照射（２次照射）した。【０２４７】
（比較例２）
液晶組成物（ＬＣ５）のかわりに比較調製例２で得られた、重合性化合物［ＲＭ４］を含有する液晶組成物（ＬＣ６）を用いた以外は実施例５と同様の操作を行って液晶セルを作製した。【０２４８】
（比較例３）
２次照射を行なわない以外は実施例５と同様の手順で液晶セルを作製した。【０２４９】
＜残像評価＞
実施例５および比較例２，３で作製したＩＰＳモード用液晶セルを、偏光軸が直交するように配置された２枚の偏光板の間に設置し、電圧無印加の状態でバックライトを点灯させておき、透過光の輝度が最も小さくなるように液晶セルの配置角度を調整した。そして、画素の第２領域が最も暗くなる角度から第１領域が最も暗くなる角度まで液晶セルを回転させたときの回転角度を初期配向方位角として算出した。次いで、室温で周波数３０Ｈｚ、８ＶＰＰの交流電圧を７２時間印加した。その後、液晶セルの画素電極と対向電極との間をショートさせた状態にし、そのまま室温に１時間放置した。放置の後、同様にして配向方位角を測定し、交流駆動前後の配向方位角の差を角度Δ（ｄｅｇ．）として算出した。【０２５０】
表３に残像評価の結果を示す。表３に示すように、水素結合する官能基（カルボキシル基）を有する重合性化合物［ＲＭ２］を用いた実施例５の液晶セルは、カルボキシル基を持たない重合性化合物［ＲＭ４］を用いた比較例２や、２次照射を行わない比較例３の液晶セルと比べて、交流駆動前後の配向方位角の差が非常に小さかった。これは、上述の応答速度の測定結果と同様に、重合性化合物［ＲＭ２］が極性の高いカルボキシル基を有することにより液晶への溶解性が向上し、かかるカルボキシル基と１以上の芳香環とで分子間で擬似的に巨大なメソゲン構造が形成されたことに起因するものと考えられる。【０２５１】
よって、液晶層に分子間で水素結合を形成する重合性化合物を含有した液晶表示素子は、長波長側の紫外線（３６５ｎｍ）の二次照射後でも配向方位角の差を極めて小さくでき、残存の発生を抑制できることがわかった。【０２５２】
【表３】
0006460341.tif 000061
【産業上の利用可能性】
【０２５３】
本発明は、液晶層中に重合性化合物を添加し、重合性化合物の重合により液晶の配向方向を制御するＰＳＡ方式の液晶表示素子および液晶表示素子の製造方法に適用可能である。このＰＳＡ方式の液晶表示素子は光配向法と組み合わせることにより、縦電界駆動方式（ＶＡ方式、ＴＮ方式、ＯＣＢ方式など）だけでなく、横電界駆動方式（ＩＰＳ方式、ＦＦＳ方式）の液晶表示素子にも適用可能となる。本発明の液晶表示素子は、高感度の配向固定化能と優れた残像特性を有するため、大画面で高精細の液晶テレビなどに好適に利用できる。